(57)【要約】  基材の少なくとも一方の表面に活性エネルギー線硬化性樹脂組成物の硬化物を含む微細凹凸構造層を備える物品であって、前記活性エネルギー線硬化性樹脂組成物が重合性成分（Ｚ１）と光重合開始剤（Ｄ）と添加剤（Ｅ）とを含み、添加剤（Ｅ）は非重合性であり、前記微細凹凸構造層における添加剤（Ｅ）の含有量が５ｍｇ／ｍ２以下である、物品。
2014157718.tif 000002
【特許請求の範囲】
【請求項１】
基材の少なくとも一方の表面に活性エネルギー線硬化性樹脂組成物の硬化物を含む微細凹凸構造層を備えた物品であって、
前記活性エネルギー線硬化性樹脂組成物が、重合性成分（Ｚ１）と光重合開始剤（Ｄ）と添加剤（Ｅ）とを含み、
添加剤（Ｅ）は、非重合性であり、前記微細凹凸構造層における添加剤（Ｅ）の含有量が５ｍｇ／ｍ２以下である、物品。
【請求項２】
添加剤（Ｅ）の質量平均分子量が１００〜２０００の範囲にある、請求項１に記載の物品。
【請求項３】
前記微細凹凸構造層の表面をエタノールで拭く前後において、可視光領域における反射率の最小値の反射スペクトルの変化が２０ｎｍ未満である、請求項１又は２に記載の物品。
【請求項４】
前記添加剤（Ｅ）は、酸化防止剤、重合禁止剤、紫外線吸収剤、光安定剤、消泡剤、離型剤、滑剤、レベリング剤、界面活性剤、着色剤、蛍光剤、発光剤、帯電防止剤からなる群から選ばれる少なくとも一種からなる、請求項１から３のいずれか一項に記載の物品。
【請求項５】
前記添加剤（Ｅ）は、重合禁止剤と離型剤の少なくとも一方を含む、請求項４に記載の物品。
【請求項６】
前記重合禁止剤は、ヒドロキノン系重合禁止剤とフェノール系重合禁止剤の少なくとも一方を含む、請求項４又は５に記載の物品。
【請求項７】
前記離型剤は、（ポリ）オキシアルキレンアルキルリン酸化合物を含む、請求項４から６のいずれか一項に記載の物品。
【請求項８】
前記重合性成分（Ｚ１）は、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を含む、請求項１から７のいずれか一項に記載の物品。
【請求項９】
前記重合性成分（Ｚ１）は、重合性官能基を有する酸化防止剤（Ｆ）を含む、請求項１から８のいずれか一項に記載の物品。
【請求項１０】
基材の少なくとも一方の表面に活性エネルギー線硬化性樹脂組成物の硬化物を含む微細凹凸構造層を備える物品であって、
前記活性エネルギー線硬化性樹脂組成物が、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を含む重合性成分（Ｚ２）と、光重合開始剤（Ｄ）を含む、物品。
【請求項１１】
前記（メタ）アクリレート（Ａ）は、前記アルキル基またはアルケニル基と、前記オキシアルキレン基が結合した構造を有する、請求項１０に記載の物品。
【請求項１２】
前記重合性成分（Ｚ２）における前記（メタ）アクリレート（Ａ）の含有量は０．１〜１０質量％の範囲にある、請求項１０又は１１に記載の物品。
【請求項１３】
基材の少なくとも一方の表面に活性エネルギー線硬化性樹脂組成物の硬化物を含む微細凹凸構造層を備えた物品であって、
前記活性エネルギー線硬化性樹脂組成物が、重合性成分（Ｚ３）と光重合開始剤（Ｄ）を含み、
前記重合性成分（Ｚ３）が、重合性官能基を有する酸化防止剤（Ｆ）を含む、物品。
【請求項１４】
前記酸化防止剤（Ｆ）は、前記重合性官能基として（メタ）アクリロイル基を有する、請求項９又は１３に記載の物品。
【請求項１５】
前記酸化防止剤（Ｆ）は、ラジカル補足能を有する、請求項９、１３又は１４に記載の物品。
【請求項１６】
前記酸化防止剤（Ｆ）は、フェノール系酸化防止剤およびヒンダードアミン系酸化防止剤の少なくとも一方を含む、請求項９及び１３から１５のいずれか一項に記載の物品。
【請求項１７】
前記酸化防止剤（Ｆ）は、同一分子内に（メタ）アクリロイル基を有する化合物であって、該化合物は、ヒンダードアミン化合物、または芳香族環にヒドロキシル基を置換基として有する化合物である、請求項９及び１３から１６のいずれか一項に記載の物品。
【請求項１８】
前記重合性成分（Ｚ３）との共重合性を有さない非重合性化合物を添加剤（Ｅ）として含む、請求項１３から１７のいずれか一項に記載の物品。
【請求項１９】
前記重合性成分は、重合性成分全体に対してオキシエチレン基を３０〜７０質量％含む、請求項１から１７のいずれか一項に記載の物品。
【請求項２０】
前記重合性成分は、オキシエチレン基と２個以上の（メタ）アクリロイル基を有する（メタ）アクリレート（Ｂ）を含む、請求項１から１９のいずれか一項に記載の物品。
【請求項２１】
前記重合性成分は、２個以上の（メタ）アクリロイル基を有するペンタエリスリトール（メタ）アクリレート又はジペンタエリスリトール（メタ）アクリレートを含む、請求項１から２０のいずれか一項に記載の物品。
【請求項２２】
前記微細凹凸構造層の厚みが１〜５０μｍの範囲にある、請求項１から２１のいずれか一項に記載の物品。
【請求項２３】
前記微細凹凸構造層の隣り合う凸部同士の平均間隔が可視光波長以下である、請求項１から２２のいずれか一項に記載の物品。
【請求項２４】
請求項１から２３のいずれか一項に記載の物品からなる反射防止物品。
【発明の詳細な説明】
【技術分野】
【０００１】
本発明は、物品に関する。
【背景技術】
【０００２】
可視光の波長以下の周期の微細凹凸構造を表面に有する物品は、この微細凹凸構造における連続的な屈折率の変化によって、反射防止性能を有することが知られている。また、微細凹凸構造は、ロータス効果によって超撥水性能を発現することも知られている。【０００３】
微細凹凸構造を表面に有する物品の製造方法としては、例えば、下記方法が提案されている。【０００４】
（ｉ）微細凹凸構造の反転構造を表面に有するスタンパを用い、熱可塑性樹脂を射出成形またはプレス成形する際に、熱可塑性樹脂に微細凹凸構造を転写する方法。【０００５】
（ii）微細凹凸構造の反転構造を表面に有するスタンパと透明基材との間に、活性エネルギー線硬化性樹脂組成物を充填し、活性エネルギー線の照射によって硬化させ、微細凹凸構造が転写された硬化物を得た後、スタンパを離型する方法、または、前記スタンパと透明基材との間に、活性エネルギー線硬化性樹脂組成物を充填し、この活性エネルギー線硬化性樹脂組成物に微細凹凸構造を転写し、スタンパを離型した後、活性エネルギー線の照射によって活性エネルギー線硬化性樹脂組成物を硬化させる方法。【０００６】
これらのうち、微細凹凸構造の転写性がよく、物品の表面の組成の自由度が高く、また、スタンパがベルトやロールの場合に連続生産が可能であり、生産性に優れる点から、上記（ii）の方法が注目されている。この方法に用いる活性エネルギー線硬化性樹脂組成物としては、例えば、下記の組成物が提案されている。【０００７】
（１）ウレタンアクリレート等のアクリレートオリゴマーと、ラジカル重合性の官能基を有するアクリル系樹脂と、離型剤と、光重合開始剤とを含む光硬化性樹脂組成物（特許文献１）。【０００８】
（２）トリメチロールプロパントリ（メタ）アクリレート等の多官能（メタ）アクリレートと、光重合開始剤と、ポリエーテル変性シリコーンオイル等のレベリング剤とを含む紫外線硬化性樹脂組成物（特許文献２）。【０００９】
（３）エトキシ化ビスフェノールＡジ（メタ）アクリレート等の（メタ）アクリレートと、Ｎ−ビニルピロリドン等の反応性希釈剤と、光重合開始剤と、フッ素系界面活性剤とを含む光硬化性樹脂組成物（特許文献３）。【００１０】
（４）３官能以上の（メタ）アクリレート化合物を２４．８質量％以上と、ポリエチレングリコールジ（メタ）アクリレートを３７．２質量％以上含有する（メタ）アクリル系重合性組成物（特許文献４）。【００１１】
（５）４官能以上の多官能（メタ）アクリレート単位１０〜５０質量％と、ポリエチレングリコールジアクリレート単位（平均繰り返し数６〜４０）３０〜８０質量％と、単官能単量体単位０〜２０質量％からなる活性エネルギー線硬化樹脂（特許文献５）。
【先行技術文献】
【特許文献】
【００１２】
【特許文献１】特許第４１５６４１５号公報
【特許文献２】特開２０００−７１２９０号公報
【特許文献３】特開２００７−８４６２５号公報
【特許文献４】特許第５０４２３８６号公報
【特許文献５】特許第４６８９７１８号公報
【発明の概要】
【発明が解決しようとする課題】
【００１３】
しかし、第１の課題として、上記（１）及び（２）の組成物には以下の問題がある。【００１４】
上記（１）の光硬化性樹脂組成物は、離型剤として添加されているシリコーンの量が多いため、ブリードアウトによりその硬化物の光学性能が変化してしまう。具体的には、実施例において光硬化性樹脂組成物の硬化物からなる層は５ｇ／ｍ２となるように形成されているが、離型剤としてシリコーンが０．５質量％添加されていることから、単位面積当たりのシリコーン含有量は２５ｍｇ／ｍ２となり、シリコーンがブリードアウトしてきた場合に表面形状の変化を十分に抑制することができない。【００１５】
上記（２）の紫外線硬化性樹脂組成物には、次の問題がある。添加されているシリコーンオイルの量が多く、且つその硬化層が厚いことから、ブリードアウトによる反射スペクトルの変化が生じてしまう。実施例の紫外線硬化樹脂組成物には、シリコーンオイルが主剤に対して０．１質量％添加されており、主剤として使用されているアクリレートモノマー（東亞合成社製、商品名：Ｍ３０９）には重合禁止剤（ヒドロキノンモノメチルエーテル：ＭＥＨＱ）が１００ｐｐｍ添加されている。この樹脂組成物からなる硬化層は、その厚みが約５μｍであることから、これらの合計の単位面積当たりの含有量は約５．５μＬ／ｍ２となり、ブリードアウトが発生した際の表面形状の変化による光学性能の変化を防ぐことは困難である。【００１６】
第２の課題として、上記（１）〜（３）の組成物には以下の問題がある。【００１７】
上記（１）の光硬化性樹脂組成物は、擦れによって硬化物に傷がつきやすい。また、硬化物の親水性が不十分であるため、硬化物（微細凹凸構造）に付着した指紋等の汚れを水拭きしようとしても、汚れが水で浮き上がらず、汚れの拭き取りが困難である。【００１８】
上記（２）の紫外線硬化性樹脂組成物は、硬化物の疎水性が十分に高いため指紋等の汚れ自体が付着しにくいが、次の問題がある。この組成物の重合性成分が低分子量のため、硬化物が硬く脆くなってしまい、擦れによって傷がつきやすい。【００１９】
上記（３）の光硬化性樹脂組成物には、次の問題がある。硬化物の親水性が不十分であるため、硬化物（微細凹凸構造）に付着した指紋等の汚れを水拭きしようとしても、汚れが水で浮き上がらず、汚れの拭き取りが困難である。【００２０】
第３の課題として、上記（４）の重合性組成物の硬化物および上記（５）の硬化物には次の問題がある。【００２１】
ポリエチレングリコールジ（メタ）アクリレート由来のポリエチレングリコール骨格は空気の存在下で加温されると比較的容易に酸化的分解反応を起こしてしまうため、微細凹凸構造が維持できず、光学性能が劣化してしまう場合がある。特に、ポリエチレングリコール骨格が親水性であるため吸湿しやすく、吸湿状態で加温されるとさらに分解が促進されることが懸念される。【００２２】
本発明の主な目的は、光学性能の良好な物品を提供することにある。本発明の他の目的は、耐擦傷性が高く、汚れ拭き取り性が良好な物品を提供することにある。本発明の他の目的は、耐久性に優れる物品を提供することにある。
【課題を解決するための手段】
【００２３】
本発明の一態様によれば、基材の少なくとも一方の表面に活性エネルギー線硬化性樹脂組成物の硬化物を含む微細凹凸構造層を備えた物品であって、
前記活性エネルギー線硬化性樹脂組成物が、重合性成分（Ｚ１）と光重合開始剤（Ｄ）と添加剤（Ｅ）とを含み、
添加剤（Ｅ）は、非重合性であり、前記微細凹凸構造層における添加剤（Ｅ）の含有量が５ｍｇ／ｍ２以下である物品が提供される。【００２４】
本発明の他の態様によれば、基材の少なくとも一方の表面に活性エネルギー線硬化性樹脂組成物の硬化物を含む微細凹凸構造層を備える物品であって、
前記活性エネルギー線硬化性樹脂組成物が、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を含む重合性成分（Ｚ２）と、光重合開始剤（Ｄ）を含む、物品が提供される。【００２５】
本発明の他の態様によれば、基材の少なくとも一方の表面に活性エネルギー線硬化性樹脂組成物の硬化物を含む微細凹凸構造層を備えた物品であって、
前記活性エネルギー線硬化性樹脂組成物が、重合性成分（Ｚ３）と光重合開始剤（Ｄ）を含み、
前記重合性成分（Ｚ３）が、重合性官能基を有する酸化防止剤（Ｆ）を含む、物品が提供される。【００２６】
本発明の他の態様によれば、上記のいずれかの物品からなる反射防止物品が提供される。
【発明の効果】
【００２７】
本発明の実施形態によれば、光学性能の良好な物品を提供できる。本発明の他の実施形態によれば、耐擦傷性が高く、汚れ拭き取り性が良好な物品を提供できる。本発明の他の実施形態によれば、耐久性に優れた物品を提供できる。
【図面の簡単な説明】
【００２８】
【図１】本発明の実施形態による微細凹凸構造層を備えた物品の一例を示す断面図である。
【図２】陽極酸化アルミナを表面に有するスタンパの製造工程を説明するためのプロセス断面図である。
【図３】本発明の実施形態による微細凹凸構造層を備えた物品を製造する際に用いることができる製造装置の一例を示す構成図である。
【発明を実施するための形態】
【００２９】
第１の実施形態
本発明の実施形態による物品は、透明基板等の光透過性基材と、その少なくとも一方の表面に設けられた微細凹凸構造層を含む。この微細凹凸構造層は、活性エネルギー線硬化性樹脂組成物の硬化物からなる。この活性エネルギー線硬化性樹脂組成物は、重合性成分（Ｚ１）と光重合開始剤（Ｄ）と添加剤（Ｅ）とを含む。前記微細凹凸構造層における添加剤（Ｅ）の含有量は、５ｍｇ／ｍ２以下であり、かつ５μＬ／ｍ２以下が好ましい。添加剤（Ｅ）の添加効果を十分に得る点から、この含有量は０．２ｍｇ／ｍ２以上または０．２μＬ／ｍ２以上がより好ましい。添加剤（Ｅ）は、非重合性であることが好ましく、また、添加剤（Ｅ）の質量平均分子量が１００〜２０００の範囲にあることが好ましい。前記微細凹凸構造層の表面をエタノールで拭く前後において、可視光領域における反射率の最小値の反射スペクトルの変化が２０ｎｍ未満であることが好ましい。
【００３０】
前記重合性成分（Ｚ１）は、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を含むことができる。この（メタ）アクリレート（Ａ）については後述の第２の実施形態において説明する。また、前記重合性成分（Ｚ１）は、重合性官能基を有する酸化防止剤（Ｆ）を含むことができる。この酸化防止剤（Ｆ）については、後述の第３の実施形態において説明する。
【００３１】
前記微細凹凸構造層の厚みは０．５〜５０μｍであることが好ましい。表面に所望の微細凹凸構造を形成する点から、この厚みは０．５μｍ以上が好ましく、１μｍ以上がより好ましい。ブリードアウトを抑える点から、この厚みは５０μｍ以下が好ましく、２０μｍ以下が好ましく、１３μｍ以下がより好ましく、１０μｍ以下が特に好ましい。また、前記微細凹凸構造の隣り合う凸部同士の平均間隔が可視光波長以下であることが好ましい。
【００３２】
添加剤（Ｅ）は、重合性成分（Ｚ１）と共重合性を有さない非共重合性化合物であることが好ましい。また、添加剤（Ｅ）は、不揮発性化合物であることが好ましい。また、添加剤（Ｅ）は、重合禁止剤と離型剤の少なくとも一方を含むことが好ましい。
【００３３】
添加剤（Ｅ）の質量平均分子量は、物品からの揮発を抑える点から、１００以上であることが好ましい。このような添加剤（Ｅ）は、分子量が１００未満の一般的な溶剤と区別される。添加剤（Ｅ）の質量平均分子量は、組成物を構成する成分や原料成分との相溶性の観点から、２０００以下が好ましい。このような添加剤（Ｅ）は、質量平均分子量が２０００を超える一般的なバインダーポリマーと区別される。
【００３４】
本発明の実施形態による物品は、反射防止物品として好適に用いることができる。
【００３５】
本明細書において、（メタ）アクリロイル基は、アクリロイル基および／またはメタクリロイル基を意味する。また、（メタ）アクリレートは、アクリレートおよび／またはメタクリレートを意味する。また、活性エネルギー線は、可視光線、紫外線、電子線、プラズマ、熱線（赤外線）等を意味する。後述の第２及び第３の実施形態においても同様である。
【００３６】
活性エネルギー線硬化性樹脂組成物にスタンパを用いてその表面形状を転写して、任意の形状が形成された硬化物を得る方法において、硬化物をスタンパから剥離しやすくするために、樹脂組成物に離型剤を添加する方法は一般的である。しかし、転写する形状が微細凹凸構造の場合は、硬化物からのブリードアウトによって、転写した微細凹凸構造がブリードアウト物で埋められたり、微細凹凸構造が変化したりしてしまう場合がある。特に、微細凹凸構造の隣り合う凸部同士の平均間隔が可視光波長以下で、反射防止性能を有する場合、微細凹凸構造がブリードアウトによってわずかに変化するだけでも反射防止性能が失われたり、反射スペクトルが変化したりする問題が発生する場合がある。
【００３７】
そこで、本発明者らは鋭意検討の結果、表面に活性エネルギー線硬化性樹脂組成物の硬化物からなる微細凹凸構造層を有する物品において、この微細凹凸構造層が単位面積当たりに含む添加剤（Ｅ）の量を５ｍｇ／ｍ２以下または５μＬ／ｍ２以下に抑えることによってブリードアウトによる光学性能の変化を抑制することを見出し、本発明の第１の実施形態を完成した。
【００３８】
本発明において、ブリードアウトによる光学性能の変化を抑制するためには活性エネルギー線硬化性樹脂組成物に添加する添加剤（Ｅ）の量を少なくし、さらに、活性エネルギー線硬化性樹脂組成物の硬化物からなる微細凹凸構造層の厚みを制御することが好ましい。添加剤（Ｅ）の添加量を少なくすると、微細凹凸構造層からブリードアウトする可能性がある化合物の絶対量を減らすことができるため、ブリードアウトによる光学性能の低下を効果的に抑制することが可能になる。しかし、添加量が少なすぎると、添加剤（Ｅ）の所望の性能が得られなくなってしまう可能性がある。さらに、添加量が少ない場合でも、微細凹凸構造層が厚いとブリードアウトする化合物の量が多くなってしまい、光学性能が維持できない場合がある。そこで、添加剤（Ｅ）の添加量と微細凹凸構造層の厚みの両方を同時に制御し、単位面積当たりに含まれる添加剤（Ｅ）の量を所定の範囲内に抑えることが肝要であることがわかった。
【００３９】
つまり、一般的に活性エネルギー硬化性樹脂組成物を硬化させてハードコート層を形成する場合とは異なり、微細凹凸構造層を形成する場合は単位面積当たりに含む添加剤（Ｅ）の量を抑えることが重要になる。特に、微細凹凸構造の周期がナノオーダーである場合はブリードアウト量がわずかでも光学性能に大きな影響を与えるため、単位面積当たりに含まれる添加剤（Ｅ）の量をより低く抑える必要がある。さらに、ナノオーダーの微細凹凸構造がモスアイ構造と呼ばれるようなナノオーダーの微小突起が隙間無く敷き詰められたような構造の場合、ブリードアウトによる光学性能の低下はより顕著になることが分かった。そのため、単位面積当たりに含まれる添加剤（Ｅ）の量をより低く抑える必要がある。
【００４０】
また、この傾向は微細凹凸構造層を形成する活性エネルギー線硬化性樹脂組成物の硬化物が柔らかいほど顕著になる。これは、活性エネルギー線硬化性樹脂組成物の硬化物が柔らかいほど、硬化物中を添加剤が移動してブリードアウトしやすくなるためだと考えられる。しかし、活性エネルギー線硬化性樹脂組成物の硬化物が柔らかい方が、微細凹凸構造の破壊を防ぎ、耐擦傷性を高めることができるため、単位面積当たりに含まれる添加剤（Ｅ）の量を低く抑えることが重要になる。
【００４１】
また、活性エネルギー線硬化性樹脂組成物の硬化物を柔らかくするためには、ポリエチレンオキサイドやポリプロピレンオキサイド等のポリオキシアルキレン構造を有する重合性成分を使用することが好ましい。
【００４２】
第２の実施形態
本実施形態による物品は、基材と、その少なくとも一方の表面に設けられた微細凹凸構造層を含む。この微細凹凸構造層は、活性エネルギー線硬化性樹脂組成物の硬化物からなる。この活性エネルギー線硬化性樹脂組成物は、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を含む重合性成分（Ｚ２）と、光重合開始剤（Ｄ）を含む。
【００４３】
前記（メタ）アクリレート（Ａ）は、前記アルキル基またはアルケニル基と、前記オキシアルキレン基が結合した構造を有することが好ましい。
【００４４】
前記重合性成分（Ｚ２）における前記（メタ）アクリレート（Ａ）の含有量は、０．１〜１０質量％の範囲に設定できる。
【００４５】
前記活性エネルギー線硬化性樹脂組成物の硬化物は、その押し込み弾性率が５０〜４０００ＭＰａの範囲にあることが好ましい。
【００４６】
前記微細凹凸構造層は、その表面の水接触角が２５°以下であることが好ましい。
【００４７】
前記重合性成分（Ｚ２）は、さらに、オキシエチレン基と２個以上の（メタ）アクリロイル基を有する（メタ）アクリレート（Ｂ）を含むことが好ましい。
【００４８】
前期微細凹凸構造層は、隣り合う凸部同士の平均間隔が可視光波長以下であることが好ましい。
【００４９】
本実施形態による物品は、反射防止物品として好適に用いることができる。
【００５０】
本発明者らは、微細凹凸構造の耐擦傷性を良好にするために、活性エネルギー線硬化性樹脂組成物の重合性成分として、オキシエチレン基（−ＣＨ２ＣＨ２Ｏ−）等のオキシアルキレン基を分子中に有するモノマーを使用することが有効であることを見出した。このようなモノマーとしては、ポリエチレングリコールジ（メタ）アクリレートや、エチレンオキサイド変性の多官能（メタ）アクリレートが挙げられる。
【００５１】
このようなモノマーを用いることにより、微細凹凸構造に柔軟性を与えることができ、突起の折れや千切れを防いで耐擦傷性を良好にできるとともに、微細凹凸構造の表面を親水化することができ、指紋等の汚れの水拭きによる除去を容易にすることができる。
【００５２】
さらに、本発明者らは、炭素数６〜２２の直鎖もしくは分岐鎖のアルキル基またはアルケニル基と、炭素数２〜４のオキシアルキレン基と、（メタ）アクリロイル基を有する（メタ）アクリレート（Ａ）を用いることで、水拭きによる十分な汚れの除去性を有しながら、耐擦傷性がさらに向上した微細凹凸構造を得ることに成功し、本発明の第２の実施形態を完成した。
【００５３】
また、この（メタ）アクリレート（Ａ）は、スタンパを使用した転写による微細凹凸構造の成形において、スタンパからの離型性を向上させる効果を有する。つまり、（メタ）アクリレート（Ａ）は、反応性離型剤としての効果も合わせ持つ。この効果によって、活性エネルギー線硬化性樹脂組成物は、離型性を付与する添加剤を別途加えなくても、重合性成分（Ｚ２）と光重合開始剤（Ｄ）のみによって構成することも可能である。これによって活性エネルギー線硬化性樹脂組成物の硬化物からなる微細凹凸構造の表面形状が、硬化物からブリードアウトしてきた添加剤成分によって変化することを防ぐことができる。離型性を付与するための添加剤は、当該添加剤のブリードアウトにより微細凹凸構造の表面形状が変化しない添加量の範囲であれば添加することができる。
【００５４】
第３の実施形態
本実施形態による物品は、透明基板等の光透過性基材と、その少なくとも一方の表面に設けられた微細凹凸構造層を含む。この微細凹凸構造層は、活性エネルギー線硬化性樹脂組成物の硬化物からなる。この活性エネルギー線硬化性樹脂組成物は、重合性成分（Ｚ３）と光重合開始剤（Ｄ）を含み、重合性成分（Ｚ３）として、重合性官能基を有する酸化防止剤（Ｆ）を含む。
【００５５】
この酸化防止剤（Ｆ）は、重合性官能基として（メタ）アクリロイル基を有することが好ましい。また、この酸化防止剤（Ｆ）は、ラジカル補足能を有することが好ましい。また、この酸化防止剤（Ｆ）は、フェノール系酸化防止剤およびヒンダードアミン系酸化防止剤の少なくとも一方を含むことが好ましい。酸化防止剤（Ｆ）は、同一分子内に（メタ）アクリロイル基を有する化合物であって、該化合物は、ヒンダードアミン化合物、または芳香族環にヒドロキシル基を置換基として有する化合物であることが好ましい。
【００５６】
重合性成分（Ｚ３）は、さらに、ポリオキシアルキレン構造を有する（メタ）アクリレートを含むことが好ましい。このポリオキシアルキレン構造は、ポリオキシエチレン構造：−（ＣＨ２ＣＨ２Ｏ）ｎ−、ポリオキシプロピレン構造：−（ＣＨ２ＣＨＣＨ３Ｏ）−で示される繰り返し単位又は／及び−（ＣＨＣＨ３ＣＨ２Ｏ）−で示される繰り返し単位からなる連鎖構造、ポリオキシトリメチレン構造：−（ＣＨ２ＣＨ２ＣＨ２Ｏ）ｎ−、ポリオキシブチレン構造：−（ＣＨ２ＣＨＣ２Ｈ５Ｏ）−で示される繰り返し単位又は／及び−（ＣＨＣ２Ｈ５ＣＨ２Ｏ）−で示される繰り返し単位からなる連鎖構造、ポリオキシテトラメチレン構造：−（ＣＨ２ＣＨ２ＣＨ２ＣＨ２Ｏ）ｎ−、ポリオキシペンタメチレン構造：−（ＣＨ２ＣＨ２ＣＨ２ＣＨ２ＣＨ２Ｏ）ｎ−から選ばれる少なくとも一種を含むことが好ましい（式中のｎは繰り返し数を示す）。
【００５７】
前記微細凹凸構造層の隣り合う凸部同士の平均間隔が可視光波長以下であることが好ましい。
【００５８】
前記活性エネルギー線硬化性樹脂組成物は、前記重合性成分（Ｚ３）との共重合性を有さない非重合性の添加剤（Ｅ）の含有量が、０ｍｇ／ｍ２以上５ｍｇ／ｍ２以下、または０μＬ／ｍ２以上５μＬ／ｍ２以下であることが好ましい。
【００５９】
本実施形態による物品は、反射防止物品として好適に用いることができる。
【００６０】
本発明者らは、オキシエチレン基（−ＣＨ２ＣＨ２Ｏ−）を分子中に多く有するモノマーを使用することで耐擦傷性に優れた微細凹凸構造が得られることを見出し、例えば、ポリエチレングリコールジ（メタ）アクリレートは、分子中のポリチレングリコールの平均分子量が３００から１０００程度（エチレンオキサイドのモル数が７〜２３程度）のものを使用することが耐擦傷性の点で好ましいことが分かっていた。
【００６１】
また、オキシエチレン基を多く含むことで微細凹凸表面を親水性にし、指紋などの汚れを水拭きによって容易に除去できる性能を付与することもできることが分かっていた。
【００６２】
しかし、オキシエチレン基が連なった構造であるポリエチレングリコール鎖は、酸化的分解反応を起こしやすい性質を有するため耐熱性に問題があり、また吸湿性があることから特に吸湿状態での耐熱性が低いことが分かってきた。
【００６３】
以上のような背景から、ポリエチレングリコールジ（メタ）アクリレートを含む活性エネルギー線硬化生樹脂組成物の硬化物に種々の酸化防止剤を添加して耐久性を改善する検討を実施した。しかし、活性エネルギー線硬化性樹脂組成物との相溶性に優れる酸化防止剤は比較的低分子量のものに限られ、このような酸化防止剤を用いると、ブリードアウトによる微細凹凸構造の形状劣化や表面の疎水化が発生することが分かった。
【００６４】
さらに本発明者らは鋭意検討した結果、活性エネルギー線硬化性樹脂組成物の重合性成分と共重合性を有する官能基を持つ酸化防止剤を用いることで、種々の耐久試験において微細凹凸構造の維持が可能になることを見出し、本発明の第３の実施形態を完成した。
【００６５】
活性エネルギー線硬化性樹脂組成物の重合性成分と共重合性を有する官能基を持つ酸化防止剤を用いることにより次の効果が得られる。まず、酸化防止剤が活性エネルギー線硬化性樹脂組成物の硬化物中に化学結合を形成して固定化されることによってブリードアウトを防ぐことができる。次に、酸化防止剤が活性エネルギー線硬化性樹脂組成物の重合性成分と共重合性を有する官能基を持つため、未硬化の樹脂組成物の状態での相溶性に優れる。
【００６６】
また、本来であれば、酸化防止剤が硬化物中で化学結合によって固定化されることで硬化物中での移動が制限され、硬化物の分解過程で生じた活性ラジカルを無害化する能力が大幅に低下することが懸念された。ところが、活性エネルギー線硬化性樹脂組成物の重合性成分と共重合性を有する官能基を持つ酸化防止剤を使用することで大幅に耐久性が向上することが分かった。また、微細凹凸構造層の凹凸表面の耐擦傷性や親水性による防汚性能は、酸化防止剤の影響を受けにくいことも見出した。
【００６７】
この結果は、ポリアルキレングリコール鎖が３次元架橋体である硬化物中でもある程度の運動性を保っており、分解生成したカルボキシラジカル（ＣＯＯ・）が、硬化物中に固定化された酸化防止剤に出会って無害化される確率が高いことを示していると考察できる。
【００６８】
また、耐候性の点でも重合性官能基を有する酸化防止剤を使用することが有効である。活性エネルギー線硬化性樹脂組成物の硬化物の耐候性を向上させる場合、従来は紫外線吸収剤を使用することが一般的である。紫外線吸収剤は硬化物の深部まで紫外線が達することを防ぎ、耐候性を向上させることができる。しかし、活性エネルギー線硬化性樹脂組成物の硬化物表面に微細凹凸構造が形成されている場合、最表面である微細凹凸構造表面には減衰していない紫外線が直接当たり、ダメージを免れない。そのため、微細凹凸構造を紫外線から保護するためには、活性エネルギー線硬化性樹脂組成物の硬化物の分解反応を止める必要があり、ラジカル補足能を有する酸化防止剤が特に有効である。
【００６９】
上記の実施形態（第１、第２及び第３の実施形態）において、重合性成分（Ｚ１、Ｚ２、Ｚ３）は、重合性成分全体に対してオキシエチレン基を３０〜７０質量％含むことが好ましい。オキシエチレン基の含有量を変えることによって、硬化物の柔らかさを調整できる。オキシエチレン基の含有量が多いほど硬化物が柔軟になる傾向があり、微細凹凸構造の突起（凸部）の折れや破壊を防ぐことができる。一方、オキシエチレン基の含有量が少ないほど微細凹凸構造の突起同士が合一してしまう現象を抑えやすくなる。硬化物の硬さの調整は凹凸構造のアスペクト比（凸部の高さ／凸部間の平均間隔）に応じて最適に設定することが好ましい。例えば、このアスペクト比が１．５〜２．５程度の場合は、オキシエチレン基の含有量は３０〜５０％程度の範囲にあることが好ましく、このアスペクト比が０．５〜１．５程度の場合は、オキシエチレン基の含有量は５０〜７０％の範囲にあることが好ましい。
【００７０】
以下、本発明の好適な実施形態についてさらに説明する。
【００７１】
第１の実施形態
（活性エネルギー線硬化性樹脂組成物）
本発明の実施形態における活性エネルギー線硬化性樹脂組成物とは、活性エネルギー線を照射することで、重合反応が進行し、硬化する樹脂組成物である。この活性エネルギー線硬化性樹脂組成物は、重合性成分（Ｚ１）と、光重合開始剤（Ｄ）と、添加剤（Ｅ）とを含む。
【００７２】
（重合性成分（Ｚ１））
重合性成分（Ｚ１）は、分子中にラジカル重合性結合および／またはカチオン重合性結合を有するモノマー、オリゴマー、反応性ポリマー等が挙げられる。活性エネルギー線硬化性樹脂組成物において、重合性成分（Ｚ１）の含有比率は、所望の樹脂硬化層（微細凹凸構造層）を得る点から、８０質量％以上が好ましく、９０質量％以上がより好ましく、９５質量％以上がさらに好ましい。
【００７３】
ラジカル重合性結合を有するモノマーとしては、単官能モノマー、２官能モノマー、３官能以上の多官能モノマーが挙げられる。
【００７４】
単官能モノマーとしては、例えば、メチル（メタ）アクリレート、エチル（メタ）アクリレート、プロピル（メタ）アクリレート、ｎ−ブチル（メタ）アクリレート、ｉ−ブチル（メタ）アクリレート、ｓ−ブチル（メタ）アクリレート、ｔ−ブチル（メタ）アクリレート、２−エチルヘキシル（メタ）アクリレート、ラウリル（メタ）アクリレート、アルキル（メタ）アクリレート、トリデシル（メタ）アクリレート、（イソ）ステアリル（メタ）アクリレート、シクロヘキシル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、アリル（メタ）アクリレート、２−ヒドロキシエチル（メタ）アクリレート、ヒドロキシプロピル（メタ）アクリレート、２−メトキシエチル（メタ）アクリレート、２−エトキシエチル（メタ）アクリレート、２−エチルヘキシルカルビトール（メタ）アクリレート、エトキシ化ｏ−フェニルフェノール（メタ）アクリレート、メトキシポリエチレングリコール（メタ）アクリレート、フェノキシポリエチレングリコール（メタ）アクリレート、２−（メタ）アクリロイルオキシエチルサクシネート、アルコキシポリエチレングリコールモノ（メタ）アクリレート、ポリジメチルシロキサンアルキレンオキサイド変性モノ（メタ）アクリレート、１，２，２，６，６−ペンタメチル−４−ピペリジル（メタ）アクリレート、２，２，６，６−テトラメチル−４−ピペリジル（メタ）アクリレート、アクリル酸２−ターシャリーブチル−６−（３−ターシャリーブチル−２−ヒドロキシ−５−メチルベンジル）−４−メチルフェニル、アクリル酸２−［１−（２−ヒドロキシ−３，５−ジ−ターシャリーペンチルフェニル）エチル］−４，６−ジ−ターシャリーペンチルフェニル、等の（メタ）アクリレート誘導体；（メタ）アクリル酸；（メタ）アクリロニトリル；スチレン、α−メチルスチレン等のスチレン誘導体；（メタ）アクリルアミド、Ｎ−ジメチル（メタ）アクリルアミド、Ｎ−ジエチル（メタ）アクリルアミド、ジメチルアミノプロピル（メタ）アクリルアミド等の（メタ）アクリルアミド誘導体等が挙げられる。これらは、１種を単独で用いてもよく、２種類以上を併用してもよい。
【００７５】
２官能モノマーとしては、例えば、エチレングリコールジ（メタ）アクリレート、ジエチレングリコールジ（メタ）アクリレート、トリエチレングリコールジ（メタ）アクリレート、ポリエチレングリコール＃２００ジ（メタ）アクリレート、ポリエチレングリコール＃３００ジ（メタ）アクリレート、ポリエチレングリコール＃４００ジ（メタ）アクリレート、ポリエチレングリコール＃６００ジ（メタ）アクリレート、ポリエチレングリコール＃１０００ジ（メタ）アクリレート、ジプロピレングリコールジ（メタ）アクリレート、トリプロピレングリコールジ（メタ）アクリレート、ポリプロピレングリコール＃４００ジ（メタ）アクリレート、ポリプロピレングリコール＃７００ジ（メタ）アクリレート、ポリテトラメチレングリコール＃６５０ジ（メタ）アクリレート、２−ヒドロキシ−３−アクリロイロキシプロピルメタクリレート、アルコキシ化ビスフェノールＡジ（メタ）アクリレート、９，９−ビス［４−（２−アクリロイルオキシエトキシ）フェニル］フルオレン、トリシクロデカンジメタノールジ（メタ）アクリレート、１，５−ペンタンジオールジ（メタ）アクリレート、１，３−ブチレングリコールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、イソシアヌール酸エチレンオキサイド変性ジ（メタ）アクリレート、ヒドロキシピバリン酸ネオペンチルグリコールジ（メタ）アクリレート、２官能のウレタン（メタ）アクリレート、２官能のエポキシ（メタ）アクリレート、２官能のポリエステル（メタ）アクリレート、２官能のシリコーンアクリレート、ジビニルベンゼン、メチレンビスアクリルアミド等の２官能性モノマー、等が挙げられる。これらは１種を単独で用いてもよく、２種類以上を併用してもよい。
【００７６】
３官能以上の多官能モノマーとしては、ペンタエリスリトールトリ・テトラ（メタ）アクリレート、トリメチロールプロパントリ（メタ）アクリレート、トリメチロールプロパンエチレンオキサイド変性トリ（メタ）アクリレート、トリメチロールプロパンプロピレンオキシド変性トリアクリレート、イソシアヌール酸エチレンオキサイド変性トリ（メタ）アクリレート等の三官能モノマー；コハク酸／トリメチロールエタン／アクリル酸の縮合反応混合物、ジペンタエリストールペンタ・ヘキサ（メタ）アクリレート、ジトリメチロールプロパンテトラアクリレート、ポリペンタエリスリトールポリ（メタ）アクリレート、３官能以上のウレタン（メタ）アクリレート、３官能以上のエポキシ（メタ）アクリレート、３官能以上のポリエステル（メタ）アクリレート、３官能以上のシリコーンアクリレート等が挙げられる。これらは、１種を単独で用いてもよく、２種類以上を併用してもよい。
【００７７】
カチオン重合性結合を有するモノマーとしては、エポキシ基、オキセタニル基、オキサゾリル基、ビニルオキシ基等を有するモノマーが挙げられ、エポキシ基を有するモノマーが特に好ましい。
【００７８】
オリゴマーまたは反応性ポリマーとしては、不飽和ジカルボン酸と多価アルコールとの縮合物等の不飽和ポリエステル類；ポリエステル（メタ）アクリレート、ポリエーテル（メタ）アクリレート、ポリオール（メタ）アクリレート、エポキシ（メタ）アクリレート、ウレタン（メタ）アクリレート等の（メタ）アクリレート類；カチオン重合型エポキシ化合物；側鎖にラジカル重合性結合を有する上述のモノマーの単独または共重合ポリマー等が挙げられる。
【００７９】
（光重合開始剤（Ｄ））
第１の実施形態並びに後述の第２及び第３の実施形態における光重合開始剤（Ｄ）は、活性エネルギー線を照射することで開裂し、重合反応を開始させるラジカルを発生する化合物である。活性エネルギー線としては、装置コストや生産性の点から、紫外線が好ましい。
【００８０】
紫外線によってラジカルを発生する光重合開始剤（Ｄ）としては、例えば、ベンゾフェノン、４，４−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、チオキサントン類（２，４−ジエチルチオキサントン、イソプロピルチオキサントン、２，４−ジクロロチオキサントン等）、アセトフェノン類（ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等）、ベンゾインエーテル類（ベンゾインメチルエーテル、ベンゾインエチルエーテル、ベンゾインイソプロピルエーテル、ベンゾインイソブチルエーテル等）、アシルホスフィンオキシド類（２，４，６−トリメチルベンゾイルジフェニルホスフィンオキシド、ビス（２，６−ジメトキシベンゾイル）−２，４，４−トリメチルペンチルホスフィンオキシド、ビス（２，４，６−トリメチルベンゾイル）−フェニルホスフィンオキシド等）、メチルベンゾイルホルメート、１，７−ビスアクリジニルヘプタン、９−フェニルアクリジン等が挙げられる。
【００８１】
光重合開始剤（Ｄ）は、１種を単独で用いてもよく、２種以上を併用してもよい。併用する場合は、吸収波長の異なる２種以上を併用することが好ましい。また、必要に応じて、過硫酸塩（過硫酸カリウム、過硫酸アンモニウム等）、過酸化物（ベンゾイルパーオキシド等）、アゾ系開始剤等の熱重合開始剤を併用してもよい。
【００８２】
光重合開始剤（Ｄ）の含有量は、重合性成分（Ｚ１、Ｚ２、Ｚ３）１００質量部に対して、０．０１〜１０質量部が好ましく、０．１〜５質量部がより好ましく、０．２〜３質量部がさらに好ましい。光重合開始剤（Ｄ）の含有量が少なすぎると、活性エネルギー線硬化性樹脂組成物の硬化が完結せず、微細凹凸構造を表面に有する物品の機械物性を損なう場合がある。光重合開始剤（Ｄ）の含有量が多すぎると、硬化物内に未反応の光重合開始剤（Ｄ）が残り、可塑剤として働いてしまい、硬化物の弾性率を低下させ、耐擦傷性を損なう場合もある。また、着色の原因となる場合もある。
【００８３】
（添加剤（Ｅ））
本発明の実施形態による物品の微細凹凸構造層は、添加剤（Ｅ）を５ｍｇ／ｍ２以下、または５μＬ／ｍ２以下含む。そのためには、この微細凹凸構造層を構成する活性エネルギー線硬化性樹脂組成物が添加剤（Ｅ）を５ｍｇ／ｍ２以下、または５μＬ／ｍ２以下含むことが好ましい。添加剤（Ｅ）は、重合性官能基を有さず、重合性成分（Ｚ１）との共重合性を有さない非重合性化合物であることが好ましく、この比重合成化合物は不揮発性化合物であることが好ましい。また、添加剤（Ｅ）には溶剤などの容易に揮発して消失する揮発性成分は含まないことが好ましい。
【００８４】
添加剤（Ｅ）としては、重合禁止剤、界面活性剤、離型剤、レベリング剤、滑剤、可塑剤、帯電防止剤、光安定剤、ラジカル補足剤、酸化防止剤、難燃剤、難燃助剤、充填剤、紫外線吸収剤、シランカップリング剤、着色剤、強化剤、無機フィラー、耐衝撃性改質剤、消泡剤、蛍光剤、発光剤の公知の添加剤が挙げられる。これらの中でも、酸化防止剤、重合禁止剤、紫外線吸収剤、光安定剤、消泡剤、離型剤、滑剤、レベリング剤、界面活性剤、着色剤、蛍光剤、発光剤、帯電防止剤から選ばれる少なくとも一種が好ましい。
【００８５】
これらの中でも、重合禁止剤と離型剤は活性エネルギー線硬化性樹脂組成物に添加する必要性が高い成分である点から好ましい。重合禁止剤としては、ヒドロキノン系重合禁止剤、フェノール系重合禁止剤の少なくとも一方が好ましい。
【００８６】
重合禁止剤としては、例えば、ヒドロキノン系重合禁止剤としては、ヒドロキノン（ＨＱ）、ハイドロキノンモノメチルエーテル（ＭＥＨＱ）、フェノール系重合禁止剤としては、２，２’−メチレン−ビス（４−メチル−６−ｔｅｒｔ−ブチルフェノール）、カテコール、ピクリン酸、ターシャリーブチルカテコール、２，６−ジターシャリーブチル−ｐ−クレゾール（ＢＨＴ）、４，４’−チオビス［エチレン（オキシ）（カルボニル）（エチレン）］ビス［２，６−ビス（１，１−ジメチルエチル）フェノール］、などが挙げられる。フェノチアジン系重合禁止剤としては、フェノチアジン、ビス（α−メチルベンジル）フェノチアジン、３，７−ジオクチルフェノチアジン、ビス（α，α−ジメチルベンジル）フェノチアジン、等が挙げられる。ここで挙げた重合禁止剤のうち、ＢＨＴなどのフェノール系重合禁止剤は、酸化防止剤としても使用することができる。
【００８７】
離型剤としては、例えば、（ポリ）オキシアルキレンアルキルリン酸化合物、フッ素含有化合物、シリコーン系化合物、長鎖アルキル基を有する化合物、ポリアルキレンワックス、アミドワックス、テフロンパウダー（テフロンは登録商標）等が挙げられる。これらは、１種を単独で用いてもよく、２種類以上を併用してもよい。これらの中でも、（ポリ）オキシアルキレンアルキルリン酸化合物を主成分とするものが好ましい。
【００８８】
（ポリ）オキシアルキレンアルキルリン酸化合物としては、離型性の点から、下記式（１）で表わされる化合物が好ましい：
（ＨＯ）３−ｎ（Ｏ＝）Ｐ［−Ｏ−（Ｒ２Ｏ）ｍ−Ｒ１］ｎ        （１）
（Ｒ１は、アルキル基であり、Ｒ２は、アルキレン基であり、ｍは１〜２０の整数であり、ｎは１〜３の整数である。）
式中、Ｒ１としては、炭素数１〜２０のアルキル基が好ましく、炭素数３〜１８のアルキル基がより好ましい。Ｒ２としては、炭素数１〜４のアルキレン基が好ましく、炭素数２〜３のアルキレン基がより好ましい。ｍは、１〜１０の整数が好ましい。式（１）で示される（ポリ）オキシアルキレンアルキルリン酸化合物は、モノエステル体（ｎ＝１）、ジエステル体（ｎ＝２）、トリエステル体（ｎ＝３）のいずれであってもよい。また、ジエステル体またはトリエステル体の場合、１分子中の複数の（ポリ）オキシアルキレンアルキル基はそれぞれ異なっていてもよい。
【００８９】
（ポリ）オキシアルキレンアルキルリン酸化合物の市販品としては、例えば、下記のものが挙げられる。城北化学社製、商品名：ＪＰ−５０６Ｈ、アクセル社製、商品名：モールドウイズＩＮＴ−１８５６、日光ケミカルズ社製、商品名：ＴＤＰ−１０、ＴＤＰ−８、ＴＤＰ−６、ＴＤＰ−２、ＤＤＰ−１０、ＤＤＰ−８、ＤＤＰ−６、ＤＤＰ−４、ＤＤＰ−２、ＴＬＰ−４、ＴＣＰ−５、ＤＬＰ−１０。これらの（ポリ）オキシアルキレンアルキルリン酸化合物は、１種を単独で用いてもよく、２種以上を併用してもよい。ここで挙げた離型剤は、界面活性剤、レベリング剤、滑剤としての機能も発現する場合がある。
【００９０】
光安定剤としては、例えば、ヒンダードアミン系の酸化防止剤が挙げられる。ヒンダードアミン系のラジカル補足剤である１次酸化防止剤としては、例えば、下記のものが挙げられる。ＢＡＳＦ社製、商品名：Ｃｈｉｍａｓｓｏｒｂ  ２０２０ＦＤＬ，Ｃｈｉｍａｓｓｏｒｂ  ９４４ＦＤＬ，Ｔｉｎｕｖｉｎ  ６２２ＳＦ，Ｕｖｉｎｕｌ  ５０５０Ｈ，Ｔｉｎｕｖｉｎ  １４４，Ｔｉｎｕｖｉｎ  ７６５，Ｔｉｎｕｖｉｎ  ７７０ＤＦ，Ｔｉｎｕｖｉｎ４０５０ＦＦ。
【００９１】
紫外線吸収剤としては、例えば、ベンゾフェノン系、ベンゾトリアゾール系、ベンゾエート系、トリアジン系などが挙げられる。市販品としては、チバ・スペシャリティ・ケミカルズ社製の、商品名：チヌビン４００、チヌビン４７９、共同薬品社製の商品名：Ｖｉｏｓｏｒｂ１１０が挙げられる。
【００９２】
酸化防止剤としては、前述のものの他に、例えば、ヒンダードフェノール系、ベンズイミダゾール系、リン系、イオウ系、の酸化防止剤などが挙げられる。市販品としては、チバ・スペシャリティ・ケミカルズ社製の商品名：「ＩＲＧＡＮＯＸ」シリーズなどが挙げられる。
【００９３】
添加剤（Ｅ）の添加量は、活性エネルギー線硬化性樹脂組成物の硬化物を含む微細凹凸構造層における単位面積当たりの含有量で規定することができる。この含有量を制御することにより、添加剤（Ｅ）のブリードアウトによる物品の光学性能の変化を抑えることができる。特に微細凹凸構造が隣り合う凸部同士の平均間隔が可視光波長以下である場合、ブリードアウト量を少なくすることが重要になる。添加剤（Ｅ）の含有量は、微細凹凸構造層において、５ｍｇ／ｍ２以下、または５μＬ／ｍ２以下である。この範囲より多くの添加剤（Ｅ）が含まれる場合、添加剤（Ｅ）のブリードアウトによる光学性能の変化を十分に防ぐことができない。添加剤（Ｅ）の添加効果を十分に得る点から、この含有量は０．２ｍｇ／ｍ２以上または０．２μＬ／ｍ２以上が好ましい。
【００９４】
添加剤（Ｅ）は、重合禁止剤と離型剤の少なくとも一方を含むことが好ましい。この重合禁止剤としては、上記ヒドロキノン系重合禁止剤、上記フェノール系重合禁止剤、上記フェノチアジン系重合禁止剤から選ばれる少なくとも一種を含むことが好ましく、特にヒドロキノン系重合禁止剤を含むことが好ましい。この離型剤としては、上記の離型剤の少なくとも一種を含むことが好ましく、特に（ポリ）オキシアルキレンアルキルリン酸化合物を含むことが好ましい。重合禁止剤と離型剤との合計量が、微細凹凸構造層において５ｍｇ／ｍ２以下または５μＬ／ｍ２以下であることが好ましく、０．２ｍｇ／ｍ２以上または０．２μＬ／ｍ２以上が好ましい。
【００９５】
（他の成分）
本実施形態における活性エネルギー線硬化性樹脂組成物は、必要に応じて、本発明の効果を阻害しない範囲において、ラジカル重合性の官能基を有さないオリゴマーやポリマー、微量の有機溶媒等を含んでいてもよい。
【００９６】
以上説明した第１の実施形態における活性エネルギー線硬化性樹脂組成物にあっては、添加剤（Ｅ）の含有量が特定の範囲内にあるため、添加剤（Ｅ）のブリードアウトによる物品の光学性能の変化を抑えることができる。
【００９７】
第２の実施形態
（活性エネルギー線硬化性樹脂組成物）
本実施形態に用いられる活性エネルギー線硬化性樹脂組成物は、活性エネルギー線を照射することで、この組成物に含まれるモノマー（重合性成分）の重合反応が進行し、硬化することができるものであり、重合性成分（Ｚ２）と、光重合開始剤（Ｄ）を必須成分として含む。
【００９８】
活性エネルギー線硬化性樹脂組成物の硬化物の硬さは、特に制限されるものではないが、押し込み弾性率が５０〜４０００ＭＰａの範囲にあることが好ましい。耐擦傷性（微細凹凸構造の突起が折れたり千切れたりする現象を抑える）観点から、押し込み弾性率が４０００ＭＰａ以下が好ましく、１０００ＭＰａ以下がより好ましく、５００ＭＰａ以下がさらに好ましい。また、微細凹凸構造の突起が自立した状態の形状を維持し、優れた反射防止性能を維持する観点から、押し込み弾性率が５０ＭＰａ以上が好ましく、１００ＭＰａ以上がより好ましく、１２０ＭＰａ以上がさらに好ましい。
【００９９】
活性エネルギー線硬化性樹脂組成物の硬化物からなる微細凹凸構造表面の水接触角は、特に制限されるものではないが、汚れの水拭きによる除去しやすさの観点から、小さいことが好ましく、２５°以下であることがより好ましい。水接触角が小さいほど、微細凹凸構造表面の親水性が高くなり、指紋等の汚れが付着した際に水拭きすることで容易に汚れを除去することが容易になる。
【０１００】
（重合性成分（Ｚ２））
重合性成分（Ｚ２）は、上記の（メタ）アクリレート（Ａ）を必須成分とし、必要に応じて他の（メタ）アクリレート（Ｂ）、及び他の重合性成分（Ｃ）（（メタ）アクリレート（Ａ）、（メタ）アクリレート（Ｂ）を除く。）を含むことができる。
【０１０１】
（（メタ）アクリレート（Ａ））
（メタ）アクリレート（Ａ）は、炭素数６〜２２の直鎖もしくは分岐鎖のアルキル基またはアルケニル基と、炭素数２〜４のオキシアルキレン基と、（メタ）アクリロイル基を有する化合物である。一分子中に（メタ）アクリロイル基を２個以上含んでいてもよい。（メタ）アクリレート（Ａ）の合成の容易さ等の観点から、一分子中に（メタ）アクリロイル基を１個含むことが好ましい。
【０１０２】
（メタ）アクリレート（Ａ）が分子内に炭素数６〜２２の直鎖もしくは分岐鎖のアルキル基またはアルケニル基を有することで、微細凹凸構造表面の自由エネルギーを低下させ、滑り性を付与して耐擦傷性を向上させることができる。
【０１０３】
炭素数６〜２２の直鎖もしくは分岐鎖のアルキル基としては、ｎ−ヘキシル基、イソヘキシル基、ｎ−ヘプチル基、イソヘプチル基、ｎ−オクチル基、２−エチルヘキシル基、ｎ−ノニル基、イソノニル基、ｎ−デシル基、イソデシル基、ｎ−ウンデシル基、イソウンデシル基、ｎ−ドデシル基、イソドデシル基、ｎ−トリデシル基、イソトリデシル基、ｎ−テトラデシル基、イソテトラデシル基、ｎ−ペンタデシル基、ｎ−ヘキサデシル基、２−エチルテトラデシル基、ｎ−ヘプタデシル基、ｎ−オクタデシル基、２−エチルヘキサデシル基、ｎ−ノナデシル基、ｎ−エイコシル基及びｎ−ドコシル基等が挙げられる。
【０１０４】
炭素数６〜２２の直鎖もしくは分岐鎖のアルケニル基としては、ｎ−ヘキセニル基、イソヘキセニル基、ｎ−ヘプテニル基、イソヘプテニル基、ｎ−オクテニル基、イソオクテニル基、ｎ−ノネニル基、イソノネニル基、ｎ−デセニル基、イソデセニル基、ｎ−ウンデセニル基、イソウンデセニル基、ｎ−ドデセニル基、イソドデセニル基、ｎ−トリデセニル基、イソトリデセニル基、ｎ−テトラデセニル基、イソテトラデセニル基、ｎ−ペンタデセニル基、イソペンタデセニル基、ｎ−ヘキサデセニル基、イソヘキサデセニル基、ｎ−ヘプタデセニル基、ｎ−オレイル基、イソオレイル基、ｎ−ノナデセニル基、イソノナデセニル基、ｎ−イコセニル基、イソイコセニル基、ｎ−ヘンイコセニル基、イソへンイコセニル基及びｎ−ドコセニル基等が挙げられる。
【０１０５】
炭素数６〜２２の直鎖もしくは分岐鎖のアルキル基またはアルケニル基としては、滑り性が高く、且つ（メタ）アクリレート（Ａ）が常温（２５℃程度）で液体になることが好ましい。滑り性を付与するためには、炭素数６〜２２の直鎖もしくは分岐鎖のアルキル基またはアルケニル基は炭素数が多い方が好ましい。しかし、（メタ）アクリレート（Ａ）が常温で液体になるためには、炭素数６〜２２の直鎖もしくは分岐鎖のアルキル基またはアルケニル基の結晶性が低い方が好ましいため、鎖の炭素数が少ない方が好ましく、例えば炭素数６〜１８の直鎖もしくは分岐鎖のアルキル基又はアルケニル基、炭素数６〜１６の直鎖もしくは分岐鎖のアルキル基又はアルケニル基、炭素数６〜１４の直鎖もしくは分岐鎖のアルキル基又はアルケニル基が挙げられる。鎖の炭素数が多い場合でも不飽和結合を鎖の途中に有することにより結晶性を低くできる。
【０１０６】
（メタ）アクリレート（Ａ）が分子内に炭素数２〜４のオキシアルキレン基を有することで、活性エネルギー線硬化性樹脂組成物に相溶しやすくなる。また、微細凹凸構造の耐擦傷性を良好にでき、親水性（水拭きによる汚れ拭き取り性）を向上できる。炭素数２〜４のオキシアルキレン基としては、オキシエチレン基、１，２−オキシプロピレン基、１，２−オキシブチレン基、１，３−オキシブチレン基、２，３−オキシブチレン基、１，４−オキシブチレン基等が挙げられる。これらはランダム付加、もしくはブロック付加させて組み合わせることができる。
【０１０７】
（メタ）アクリレート（Ａ）の（メタ）アクリロイル基を導入する方法としては、例えば、アルキレンオキサイド変性のアルコールであるポリオキシアルキレンアルキルエーテルとアクリル酸を原料とし、脱水縮合させることでアクリル酸エステルを合成する方法が挙げられる。ポリオキシアルキレンアルキルエーテルとしては、日油社製のノニオン性界面活性剤である製品名：ノニオンシリーズなどが挙げられる。アクリル酸エステルの合成方法は公知の合成方法から適宜選択することかできる。
【０１０８】
他には、アルキレンオキサイド変性のアルコールを原料とし、分子内にイソシアネート基と（メタ）アクリロイル基を同時に有する化合物を反応させ、ウレタン結合を生成させることでも得られる。分子内にイソシアネート基と（メタ）アクリロイル基を同時に有する化合物としては、昭和電工社製の製品名：カレンズシリーズのカレンズＡＯＩ、カレンズＭＯＩ、カレンズＢＥＩ等が挙げられる。
【０１０９】
炭素数６〜２２の直鎖もしくは分岐鎖のアルキル基とオキシアルキレン基は直接結合していることが好ましい。この構造は、炭素数６〜２２の直鎖もしくは分岐鎖の飽和または不飽和のアルコールに、アルキレンオキサイドを付加させることで得られる。
【０１１０】
重合性成分（Ｚ２）が、オキシエチレン基を有する（メタ）アクリレート（Ｂ）を含む場合、（メタ）アクリレート（Ａ）のオキシアルキレン基もオキシエチレン基であることが相溶性の点で好ましい。また、指紋汚れ等の汚れの水拭きによる拭き取り性の点でも親水性が強いオキシエチレン基が好ましい。
【０１１１】
（メタ）アクリレート（Ａ）において、オキシアルキレン基の付加モル数は、平均で１以上３０以下が好ましく、２以上１４以下がより好ましい。オキシアルキレン基の付加モル数が多いほど、活性エネルギー線硬化性樹脂組成物との相溶性が増すが、オキシアルキレン基の付加モル数が多すぎると結晶性が増して常温で固体になりやすくなる。そのため、オキシアルキレン基の付加モル数が３０以下であることが好ましく、１４以下であることがより好ましく、１０以下であることがさらに好ましい。付加モル数がこの範囲の場合、常温で固体になりにくく、取り扱い性が良好である。
【０１１２】
（メタ）アクリレート（Ａ）の含有量は、十分な添加効果（特に耐擦傷性）を得る点から、重合性成分（Ｚ２）１００質量％のうち０．１質量％以上が好ましく、０．２質量％以上がより好ましく、０．５質量％以上がさらに好ましく、耐擦傷性と微細凹凸構造表面の親水性等の所望の効果が得られる限り、１００質量％以下の範囲において適宜設定することができる。十分な耐擦傷性を得ながら微細凹凸構造表面の親水性をより高く保ち、より良好な汚れ除去性を得る点から、（メタ）アクリレート（Ａ）の含有量は、重合性成分（Ｚ２）１００質量％のうち１０質量％以下に設定でき、また５質量％以下に設定でき、さらに２質量％以下に設定できる。
【０１１３】
（メタ）アクリレート（Ａ）の市販品としては、例えば、東亞合成社製の製品名：アロニックスＭ−１２０、日油社製の製品名：ブレンマーシリーズの５０ＰＯＥＰ−８００Ｂ、５０ＡＯＥＰ−８００Ｂ、ＰＬＥ−２００、ＡＬＥ−２００、ＡＬＥ−８００、ＰＳＥ−２００、ＰＳＥ−４００、ＰＳＥ−１３００、ＡＳＥＰシリーズ、サートマー社製の製品名：ＣＤ２７７、ＣＤ９０７５、東邦化学工業社製の製品名：ＥＨ−１０Ａ、Ｄ２Ｅ−Ａ、Ｄ２Ｅ−ＭＡ、ＰＨ−１０Ａ、等が挙げられる。
【０１１４】
（（メタ）アクリレート（Ｂ））
（メタ）アクリレート（Ｂ）は、オキシエチレン基と２個以上の（メタ）アクリロイル基を有する化合物である。
【０１１５】
（メタ）アクリレート（Ｂ）は、オキシエチレン基を有することで、微細凹凸構造表面の親水性を高めて指紋等の汚れを水拭きで除去可能にすると共に、活性エネルギー線硬化性樹脂組成物の硬化物に柔軟性を付与して微細凹凸構造の折れや千切れを防ぐことができ、耐擦傷性を高めることができる。
【０１１６】
オキシエチレン基の付加モル数は、（メタ）アクリロイル基１個当たりのオキシエチレン基数の平均が、結晶性や常温での取り扱い性の点から２３モル以下が好ましく、１４モル以下がより好ましく、１０モル以下がさらに好ましく、微細凹凸構造の親水性と柔軟性の点から、１モル以上が好ましく、２モル以上がより好ましく、６モル以上がさらに好ましい。
【０１１７】
（メタ）アクリレート（Ｂ）としては、例えば、
新中村化学工業社製の製品名：ＮＫシリーズのＡ−２００、Ａ−４００、Ａ−６００、Ａ−１０００、Ａ−ＴＭＰＴ−３ＥＯ、Ａ−ＴＭＰＴ−９ＥＯ、ＡＴ−２０Ｅ、Ａ−ＧＬＹ−３Ｅ、Ａ−ＧＬＹ−９Ｅ、Ａ−ＧＬＹ−２０Ｅ、ＡＴＭ−４Ｅ、ＡＴＭ−３５Ｅ、
第一工業製薬社製の製品名：ニューフロンティアシリーズのＰＥ−２００、ＰＥ−３００、ＰＥ−６００、ＤＰＨＡ−１２ＥＯ、
サートマー社製の製品名：ＳＲ２３０、ＳＲ２５９、ＳＲ２６８、ＳＲ２７２、ＳＲ３４４、ＳＲ３４９、ＳＲ５６０、ＳＲ５６１、ＳＲ５６２、ＳＲ５８０、ＳＲ５８１、ＳＲ６０１、ＳＲ６０２、ＳＲ６１０、ＣＤ９０３８、ＳＲ１０１、ＳＲ１５０、ＳＲ２０５、ＳＲ２０９、ＳＲ２１０、ＳＲ２３１、ＳＲ２５２、ＳＲ３４８、ＳＲ４８０、ＳＲ５４０、ＳＲ５４１、ＳＲ５４２、ＣＤ５４２、ＳＲ６０３、ＳＲ７４０、ＳＲ９０３６、ＳＲ４１５、ＳＲ４５４、ＳＲ４９９、ＳＲ５０２、ＳＲ９０３５、ＳＲ４９４、
日本化薬社製の製品名：ＫＡＹＡＲＡＤシリーズのＰＥＧ４００ＤＡ、Ｒ−５５１、Ｒ−７１２、ＴＨＥ−３３０、ＲＰ−１０４０、ＤＰＥＡ−１２、等が挙げられる。
【０１１８】
（メタ）アクリレート（Ｂ）の含有量は、重合性成分（Ｚ２）１００質量％のうち、３０〜９９．９質量％の範囲に設定することができる。十分な添加効果（特に親水性）を得る点から、３０質量％以上が好ましく、５０質量％以上がより好ましく、７５質量％以上がさらに好ましい。水拭きによる十分な汚れ除去性を得ながら十分な耐擦傷性を得る点から、９９．９質量％以下が好ましく、９０質量％以下がより好ましく、８５質量％以下がさらに好ましい。
【０１１９】
（その他の重合性成分（Ｃ））
その他の重合性成分（Ｃ）は、活性エネルギー線硬化性樹脂組成物の粘度調整や密着性向上、活性エネルギー線硬化性樹脂組成物の硬化物の硬さや親水疎水バランスの調整、微細凹凸構造表面への帯電防止性能付与などの目的で添加することができる。
【０１２０】
例えば、活性エネルギー線硬化性樹脂組成物の硬化物をより高硬度にするために加えるその他の重合性成分（Ｃ）としては、
第一工業製薬社製の製品名：ニューフロンティア  ＰＥＴ−３、
日本化薬製の製品名：ＫＡＹＡＲＡＤシリーズのＴＭＰＴＡ、ＰＥＴ−３０、Ｔ−１４２０（Ｔ）、ＤＰＨＡ、Ｄ−３１０、ＤＣＰＡ−２０、ＤＰＣＡ−３０、ＤＰＣＡ−６０、
サートマー社製の製品名：ＳＲ３５１Ｓ、ＳＲ３６８、ＳＲ４４４、ＳＲ３５０、ＳＲ２９５、ＳＲ３５５、ＳＲ３９９、
根上工業社製の製品名：ＵＮ−９０４、ＵＮ−９０６、Ｈ−２１９、ＵＮ−３３２０ＨＳ、ＵＮ−３３２０ＨＡ、ＵＮ−３３２０ＨＢ、ＵＮ−３３２０ＨＣ、
共栄社化学社製の製品名：ＵＡ−３０６Ｈ、ＵＡ−３０６Ｔ、ＵＡ−３０６Ｉ、ＵＡ−５１０Ｈ、等が挙げられる。このような成分としては、ペンタエリスリトール（メタ）アクリレート、ジペンタエリスリトール（メタ）アクリレート等の多官能（メタ）アクリレートをより好適に用いることができる。
【０１２１】
例えば、活性エネルギー線硬化性樹脂組成物をより低粘度にしたり、密着性を付与したりするために加えるその他の重合性成分（Ｃ）としては、
興人社製の製品名：ＤＭＡＡ、ＡＣＭＯ、ＮＩＰＡＭ、ＤＥＡＡ、ＨＥＡＡ、ＶＯＺＯ、ＤＭＡＰＡＡ、ＤＭＡＥＡ、
大阪有機化学工業社製の製品名：ＨＥＡ、ＨＰＡ、４−ＨＢＡ、ＴＢＡ、ＮＯＡＡ、ＩＯＡＡ、ＩＮＡＡ、ＬＡ、ＳＴＡ、ＩＳＴＡ、ＩＢＸＡ、Ｖ＃１５５、Ｖ＃１６０、Ｖ＃１９２、Ｖ＃１５０、２−ＭＴＡ、Ｖ＃１９０、Ｖ＃２３０、Ｖ＃２６０、Ｖ＃３１０Ｐ、Ｖ＃３３５ＨＰ、Ｖ＃１５０Ｄ、Ｖ＃１９０Ｄ、Ｖ＃２３０Ｄ、Ｖ＃３Ｆ、Ｖ＃３ＦＭ、Ｖ＃４Ｆ、Ｖ＃８Ｆ、Ｖ＃８ＦＭ、Ｖ＃１３Ｆ、ＭＥＤＯＬ−１０、ＭＥＤＯＬ−１０、１−ＡｄＡ、１−ＡｄＭＡ、ＧＢＬＡ、ＧＢＬＭＡ、
東亞合成株式会社製の製品名：アロニックスシリーズのＭＴ−１０００、Ｍ−１０１Ａ、Ｍ−１０２、Ｍ−１１１、Ｍ−１１３、Ｍ−１１７、Ｍ−２２０、Ｍ−２２５、Ｍ−２７０、Ｍ−１４０、Ｍ−１４５、等が挙げられる。
【０１２２】
例えば、活性エネルギー線硬化性樹脂組成物の硬化物に耐熱性や耐候性を付与するために加えるその他の重合性成分（Ｃ）としては、例えば、
住友化学工業社製の製品名：スミライザーＧＭ、スミライザーＧＳ、
ＡＤＥＫＡ社製の製品名：アデカスタブシリーズのＬＡ−８２、ＬＡ−８７、
大塚化学社製の製品名：ＲＵＶＡ−９３、等が挙げられる。
【０１２３】
例えば、活性エネルギー線硬化性樹脂組成物の硬化物に帯電防止性能を付与するために加えるその他の重合性成分（Ｃ）としては、例えば、
大阪有機化学工業社製の製品名：ＤＭＡＭＣ、ＧＬＢＴ、
第一工業製薬社製の製品名：ニューフロンティア Ｒ−１２２０、
興人社製の製品名：ＤＭＡＰＡＡ−ＴＳＭＱ、等が挙げられる。
【０１２４】
例えば、活性エネルギー線硬化性樹脂組成物の硬化物表面に撥水性や滑り性を付与するために加えるその他の重合性成分（Ｃ）としては、例えば、
ビックケミー社製の製品名：ＢＹＫ−ＵＶ３５３０、ＢＹＫ−ＵＶ３５７０、ＢＹＫ−ＵＶ３５００、
エボニック社製の製品名：ＴＥＧＯ  Ｒａｄシリーズの２０１０、２０１１、２１００、２２００Ｎ、２２５０、２３００、２５００、２６００、２６５０、２７００、等が挙げられる。
【０１２５】
これらその他の重合性成分（Ｃ）の含有量は、重合性成分（Ｚ２）１００質量％のうち、（メタ）アクリレート（Ａ）の含有量を除く残分に設定することができ、（メタ）アクリレート（Ｂ）を含む場合は（メタ）アクリレート（Ａ）の含有量と（メタ）アクリレート（Ｂ）の含有量を除く残分に設定することができる。例えば、０〜６９．９質量％に設定でき、０〜４９．８質量％に設定でき、０〜２４．５質量％に設定できる。その他の重合性成分（Ｃ）の添加量は、添加する目的並びに（メタ）アクリレート（Ａ）および（Ｂ）の添加量に応じて適宜設定することができる。
【０１２６】
（光重合開始剤（Ｄ））
光重合開始剤（Ｄ）は、第１の実施形態において既に説明した通りの化合物である。活性エネルギー線としては、装置コストや生産性の点から、紫外線が好ましい。紫外線によってラジカルを発生する光重合開始剤（Ｄ）としては、第１の実施形態における光重合開始剤（Ｄ）として例示した前述の化合物が挙げられる。
【０１２７】
光重合開始剤（Ｄ）は、第１の実施形態における光重合開始剤（Ｄ）と同様、１種を単独で用いてもよく、２種以上を併用してもよい。併用する場合は、吸収波長の異なる２種以上を併用することが好ましい。また、必要に応じて、過硫酸塩（過硫酸カリウム、過硫酸アンモニウム等）、過酸化物（ベンゾイルパーオキシド等）、アゾ系開始剤等の熱重合開始剤を併用してもよい。
【０１２８】
光重合開始剤（Ｄ）の含有量は、第１の実施形態における光重合開始剤（Ｄ）と同様、重合性成分（Ｚ２）１００質量％に対して、０．０１〜１０質量％が好ましく、０．１〜５質量％がより好ましく、０．２〜３質量％がさらに好ましい。光重合開始剤（Ｄ）の含有量が少なすぎると、活性エネルギー線硬化性樹脂組成物の硬化が完結せず、微細凹凸構造を表面に有する物品の機械物性を損なう場合がある。光重合開始剤（Ｄ）の含有量が多すぎると、硬化物内に未反応の光重合開始剤（Ｄ）が残り、可塑剤として働いてしまい、硬化物の弾性率を低下させ、耐擦傷性を損なう場合もある。また、着色の原因となる場合もある。
【０１２９】
（紫外線吸収剤および／または酸化防止剤（添加剤（Ｅ）））
活性エネルギー線硬化性樹脂組成物は、添加剤（Ｅ）として、紫外線吸収剤および／または酸化防止剤をさらに含んでもよい。
【０１３０】
紫外線吸収剤としては、例えば、ベンゾフェノン系、ベンゾトリアゾール系、ヒンダードアミン系、ベンゾエート系、トリアジン系などが挙げられる。市販品としては、チバ・スペシャリティ・ケミカルズ社製の製品名：チヌビン４００、チヌビン４７９、共同薬品社製の製品名：Ｖｉｏｓｏｒｂ１１０等が挙げられる。
【０１３１】
酸化防止剤としては、例えば、ヒンダードフェノール系、ベンズイミダゾール系、リン系、イオウ系、ヒンダードアミン系の酸化防止剤などが挙げられる。市販品としては、チバ・スペシャリティ・ケミカルズ社製の製品名：ＩＲＧＡＮＯＸシリーズなどが挙げられる。
【０１３２】
これら紫外線吸収剤および酸化防止剤は、１種を単独で用いてもよく、２種以上を併用してもよい。
【０１３３】
紫外線吸収剤および／または酸化防止剤（添加剤（Ｅ））の割合は、重合性成分（Ｘ）１００質量％に対して、合計で０．０１〜５質量％が好ましく、具体的には、ブリードアウトによって微細凹凸構造の表面形状が変化しない範囲で添加することが好ましい。
【０１３４】
（その他の成分）
本実施形態における活性エネルギー線硬化性樹脂組成物は、必要に応じて、添加剤（Ｅ）として、界面活性剤、離型剤、滑剤、可塑剤、帯電防止剤、光安定剤、難燃剤、難燃助剤、重合禁止剤、充填剤、シランカップリング剤、着色剤、強化剤、無機フィラー、耐衝撃性改質剤、レベリング剤、ラジカル補足剤等の公知の添加剤を含んでいてもよい。添加剤（Ｅ）は、重合性官能基を有さず（重合性成分（Ｚ２）に含まれず）、重合性成分（Ｚ２）との共重合性を有さない非重合性化合物であることが好ましく、この非重合性化合物は不揮発性化合物であることが好ましい。また、添加剤（Ｅ）には溶剤などの容易に揮発して消失する揮発性成分は含まないことが好ましい。添加剤（Ｅ）の添加量は、活性エネルギー線硬化性樹脂組成物の硬化物を含む微細凹凸構造層における単位面積当たりの含有量で規定することができる。この含有量を制御することにより、添加剤（Ｅ）のブリードアウトによる物品の光学性能の変化を抑えることができる。特に微細凹凸構造が隣り合う凸部同士の平均間隔が可視光波長以下であるような場合、特にブリードアウト量を少なくすることが重要になる。添加剤（Ｅ）の含有量は、微細凹凸構造層において、５ｍｇ／ｍ２以下、または５μＬ／ｍ２以下であることが好ましい。この範囲より多くの添加剤（Ｅ）が含まれる場合、添加剤（Ｅ）のブリードアウトによる光学性能の変化を十分に防ぐことが困難になる。添加剤（Ｅ）の添加効果を十分に得る点から、この含有量は０．２ｍｇ／ｍ２以上または０．２μＬ／ｍ２以上が好ましい。
【０１３５】
また、活性エネルギー線硬化性樹脂組成物は、必要に応じて、ラジカル重合性の官能基を有さないオリゴマーやポリマー、微量の有機溶媒等を含んでいてもよい。ここで挙げた成分は、ブリードアウトによって微細凹凸構造の表面形状が変化しない範囲で添加することができる。
【０１３６】
以上に説明した第２の実施形態における活性エネルギー線硬化性樹脂組成物は、特定の（メタ）アクリレート（Ａ）を含むことで、耐擦傷性が良好でさらに指紋等の汚れ拭き取り性も良好な硬化物を形成できる。
【０１３７】
第３の実施形態
（活性エネルギー線硬化性樹脂組成物）
本実施形態による活性エネルギー線硬化性樹脂組成物とは、活性エネルギー線を照射することで、この組成物に含まれる重合性成分の重合反応が進行し、硬化することができる樹脂組成物である。この活性エネルギー線硬化性樹脂組成物は、重合性成分（Ｚ３）と、光重合開始剤（Ｄ）とを必須成分とするものであり、重合性成分（Ｚ３）として、さらに重合性官能基を有する酸化防止剤（Ｆ）を含む。
【０１３８】
（重合性成分（Ｚ３））
重合性成分（Ｚ３）は、分子中にラジカル重合性結合および／またはカチオン重合性結合を有するモノマー、オリゴマー、反応性ポリマー等が挙げられる。活性エネルギー線硬化性樹脂組成物において、重合性成分（Ｚ３）の含有比率は、所望の樹脂硬化層（微細凹凸構造層）を得る点から、８０質量％以上が好ましく、９０質量％以上がより好ましく、９５質量％以上がさらに好ましい。
【０１３９】
ラジカル重合性結合を有するモノマーとしては、単官能モノマー、２官能モノマー、３官能以上の多官能モノマーが挙げられる。まず、重合性成分（Ｚ３）のち、酸化防止剤（Ｆ）を除く成分である重合性成分（Ａ）について説明する。
【０１４０】
重合性成分（Ａ）である単官能モノマーとしては、第１の実施形態における重合性成分（Ｚ１）として例示した前述の単官能モノマーが挙げられる。これらは、１種を単独で用いてもよく、２種類以上を併用してもよい。
【０１４１】
重合性成分（Ａ）である２官能モノマーとしては、例えば、エチレングリコールジ（メタ）アクリレート、ジエチレングリコールジ（メタ）アクリレート、トリエチレングリコールジ（メタ）アクリレート、ポリエチレングリコール＃２００ジ（メタ）アクリレート、ポリエチレングリコール＃３００ジ（メタ）アクリレート、ポリエチレングリコール＃４００ジ（メタ）アクリレート、ポリエチレングリコール＃６００ジ（メタ）アクリレート、ポリエチレングリコール＃１０００ジ（メタ）アクリレート、ジプロピレングリコールジ（メタ）アクリレート、トリプロピレングリコールジ（メタ）アクリレート、ポリプロピレングリコール＃４００ジ（メタ）アクリレート、ポリプロピレングリコール＃７００ジ（メタ）アクリレート、ポリテトラメチレングリコール＃６５０ジ（メタ）アクリレート、２−ヒドロキシ−３−アクリロイロキシプロピルメタクリレート、アルコキシ化ビスフェノールＡジ（メタ）アクリレート、９，９−ビス［４−（２−アクリロイルオキシエトキシ）フェニル］フルオレン、トリシクロデカンジメタノールジ（メタ）アクリレート、１，５−ペンタンジオールジ（メタ）アクリレート、１，３−ブチレングリコールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、イソシアヌール酸エチレンオキサイド変性ジ（メタ）アクリレート、ヒドロキシピバリン酸ネオペンチルグリコールジ（メタ）アクリレート、１，６−ヘキサンジオールエチレンオキサイド変性ジ（メタ）アクリレート、ビスフェノール−Ａエチレンオキサイド変性ジ（メタ）アクリレート、ネオペンチルグリコールエチレンオキサイド変性ジ（メタ）アクリレート、２官能のウレタン（メタ）アクリレート、２官能のエポキシ（メタ）アクリレート、２官能のポリエステル（メタ）アクリレート、２官能のシリコーンアクリレート、ジビニルベンゼン、メチレンビスアクリルアミド等の２官能性モノマー、等が挙げられる。これらは１種を単独で用いてもよく、２種類以上を併用してもよい。
【０１４２】
重合性成分（Ａ）である３官能以上の多官能モノマーとしては、ペンタエリスリトールトリ・テトラ（メタ）アクリレート、トリメチロールプロパントリ（メタ）アクリレート、トリメチロールプロパンエチレンオキサイド変性トリ（メタ）アクリレート、トリメチロールプロパンプロピレンオキシド変性トリアクリレート、ペンタエリスリトールエチレンオキサイド変性テトラ（メタ）アクリレート、ジペンタエリスリトールエチレンオキサイド変性ヘキサ（メタ）アクリレート、ポリペンタエリスリトールエチレンオキサイド変性ポリ（メタ）アクリレート、（メタ）アクリル酸２−（２−ビニロキシエトキシ）エチルのビニルエーテル基のみを重合させて得られる超多官能ペンダント（メタ）アクリレート、ポリグリセリンエチレンオキサイド変性ポリ（メタ）アクリレート、ソルビトールエチレンオキサイド変性ヘキサアクリレート、イソシアヌール酸エチレンオキサイド変性トリ（メタ）アクリレート等の三官能モノマー；コハク酸／トリメチロールエタン／アクリル酸の縮合反応混合物、ジペンタエリストールペンタ・ヘキサ（メタ）アクリレート、ジトリメチロールプロパンテトラアクリレート、ポリペンタエリスリトールポリ（メタ）アクリレート、３官能以上のウレタン（メタ）アクリレート、３官能以上のエポキシ（メタ）アクリレート、３官能以上のポリエステル（メタ）アクリレート、３官能以上のシリコーンアクリレート等が挙げられる。これらは、１種を単独で用いてもよく、２種類以上を併用してもよい。
【０１４３】
カチオン重合性結合を有する重合性成分（Ａ）としては、エポキシ基、オキセタニル基、オキサゾリル基、ビニルオキシ基等を有するモノマーが挙げられ、エポキシ基を有するモノマーが特に好ましい。
【０１４４】
重合性成分（Ａ）であるオリゴマーまたは反応性ポリマーとしては、不飽和ジカルボン酸と多価アルコールとの縮合物等の不飽和ポリエステル類；ポリエステル（メタ）アクリレート、ポリエーテル（メタ）アクリレート、ポリオール（メタ）アクリレート、エポキシ（メタ）アクリレート、ウレタン（メタ）アクリレート等の（メタ）アクリレート類；カチオン重合型エポキシ化合物；側鎖にラジカル重合性結合を有する上述のモノマーの単独または共重合ポリマー等が挙げられる。
【０１４５】
上記の重合性成分（Ａ）のなかでも、ポリオキシアルキレン構造を有する（メタ）アクリレートを使用することが好ましい。ポリオキシアルキレン構造を有する（メタ）アクリレートを使用することで微細凹凸構造に柔軟性を与え、硬くなったり脆くなったりして凹凸構造が破壊されるのを防ぐことができる。そのため、微細凹凸構造の耐擦傷性を向上させることができる。重合性成分（Ａ）は、このようなポリオキシアルキレン構造を有する（メタ）アクリレートと、これと共重合が容易な他の（メタ）アクリレート系重合性成分を含むことが好ましい。また、ポリオキシアルキレン構造を有する（メタ）アクリレートと他の（メタ）アクリレート系重合性成分は、２官能以上の多官能（メタ）アクリレート系重合性成分であることが好ましい。
【０１４６】
ポリオキシアルキレン構造としては、例えば、ポリオキシエチレン構造、ポリオキシプロピレン構造、ポリオキシトリメチレン構造、ポリオキシブチレン構造、ポリオキシテトラメチレン構造、ポリオキシペンタメチレン構造などが挙げられる。これらの中でもメチル基を有さないポリオキシエチレン構造、ポリオキシトリメチレン構造、ポリオキシテトラメチレン構造の方が分子鎖の運動性が確保できるため、微細凹凸構造が破壊されにくくなり、好ましい。さらに、ポリオキシエチレン構造が、微細凹凸構造表面に高い親水性を付与して防汚性をより高めることができる点でより好ましい。
【０１４７】
（酸化防止剤（Ｆ））
酸化防止剤（Ｆ）は重合性官能基を有し、重合性成分（Ｚ３）に含まれる。酸化防止剤（Ｆ）は、重合性官能基として分子中にラジカル重合性結合および／またはカチオン重合性結合を有するものが挙げられる。酸化防止剤（Ｆ）が有する重合性官能基としては、（メタ）アクリロイル基が好ましい。
【０１４８】
酸化防止剤（Ｆ）としては、ラジカル補足能を有してラジカル連鎖による酸化分解反応を停止する１次酸化防止剤、過酸化物分解能を有する２次酸化防止剤などが挙げられる。１次酸化防止剤としてはフェノール系酸化防止剤やヒンダードアミン系酸化防止剤などが挙げられる。また、ヒンダードアミン系酸化防止剤として（メタ）アクリロイル基を有するヒンダードアミン化合物が挙げられ、フェノール系酸化防止剤として芳香族環にヒドロキシル基を置換基として有する化合物であって、同一分子内に（メタ）アクリロイル基を有する化合物が挙げられる。２次酸化防止剤としては、リン系酸化防止剤やイオウ系酸化防止剤などが挙げられる。そのほかに金属不活性化剤も酸化防止作用を有する。これは、遷移金属がハイドロパーオキサイドと反応して有害なパーオキシラジカルを発生するためである。金属不活性化剤としては、金属イオンと反応して不活性なキレート化合物を形成するタイプと、金属表面に吸着させて保護皮膜を形成するタイプがあるが、酸化防止剤（Ｆ）として用いる場合は金属イオンと反応して不活性なキレート化合物を形成するタイプの方が好ましい。金属イオンと反応して不活性なキレートを形成するタイプとしては、チオカルバメート類やサルチル酸類などが挙げられる。
【０１４９】
これらのうち、ラジカル補足能を有する１次酸化防止剤が酸化防止剤（Ｆ）として好ましい。酸化防止剤（Ｆ）において、ラジカル補足能を有し、且つ重合性官能基を有するものとしては、例えば、１，２，２，６，６−ペンタメチル−４−ピペリジル＝（メタ）アクリレート（例えば、ＡＤＥＫＡ社製、商品名：ＡＤＥＫＡ  ＳＴＡＢ  ＬＡ−８２など）、２，２，６，６−テトラメチル−４−ピペリジル（メタ）アクリレート（例えば、ＡＤＥＫＡ社製、商品名：ＡＤＥＫＡ  ＳＴＡＢ  ＬＡ−８７）、アクリル酸２−ターシャリーブチル−６−（３−ターシャリーブチル−２−ヒドロキシ−５−メチルベンジル）−４−メチルフェニル（住友化学工業社製、商品名：Ｓｕｍｉｌｉｚｅｒ  ＧＭ）、アクリル酸２−［１−（２−ヒドロキシ−３，５−ジ−ターシャリーペンチルフェニル）エチル］−４，６−ジ−ターシャリーペンチルフェニル（住友化学工業社製、商品名：Ｓｕｍｉｌｉｚｅｒ  ＧＳ）、などが挙げられる。
【０１５０】
酸化防止剤（Ｆ）の添加量は、重合性成分（Ｚ３）中０．０１質量％以上が好ましく、０．０５質量％以上がより好ましく、０．１質量％以上がさらに好ましく、また１０質量％以下が好ましく、５質量％以下がより好ましく、１質量％以下がさらに好ましい。添加量が多すぎると、微細凹凸構造表面の耐擦傷性が損なわれたり、親水性が損なわれて防汚性が失われたりする可能性がある。また、酸化防止剤（Ｆ）がラジカル補足能を有し、かつ重合性成分（Ｚ３）がラジカル重合性を有する場合、酸化防止剤（Ｆ）の添加量が多すぎると重合性成分（Ｚ３）のラジカル重合反応による硬化が阻害される可能性がある。添加量が少なすぎると酸化防止効果が十分に発揮されない可能性がある。
【０１５１】
また、酸化防止剤（Ｆ）は、複数種類を同時に用いても良い。その場合、相乗効果を発揮する組合せにすることが好ましく、拮抗作用が生じない組み合わせにすることが好ましい。例えば、ヒンダードフェノール系酸化防止剤にはフェノール系酸化防止剤の再生効果を発揮する場合があることが知られている。他にも、１次酸化防止剤と２次酸化防止剤を組み合わせ、相乗効果を発揮するようにする方法がある。拮抗作用としては、特定の組み合わせによって着色が発生することなどが知られている。
【０１５２】
（光重合開始剤（Ｄ））
光重合開始剤（Ｄ）は、第１の実施形態において既に説明した通りの化合物である。活性エネルギー線としては、装置コストや生産性の点から、紫外線が好ましい。紫外線によってラジカルを発生する光重合開始剤（Ｄ）としては、第１の実施形態における光重合開始剤（Ｄ）として例示した前述の化合物が挙げられる。
【０１５３】
光重合開始剤（Ｄ）は、第１の実施形態における光重合開始剤（Ｄ）と同様、１種を単独で用いてもよく、２種以上を併用してもよい。併用する場合は、吸収波長の異なる２種以上を併用することが好ましい。また、必要に応じて、過硫酸塩（過硫酸カリウム、過硫酸アンモニウム等）、過酸化物（ベンゾイルパーオキシド等）、アゾ系開始剤等の熱重合開始剤を併用してもよい。
【０１５４】
光重合開始剤（Ｄ）の含有量は、第１の実施形態における光重合開始剤（Ｄ）と同様、重合性成分（Ｚ３）１００質量％に対して、０．０１〜１０質量％が好ましく、０．１〜５質量％がより好ましく、０．２〜３質量％がさらに好ましい。光重合開始剤（Ｄ）の含有量が少なすぎると、活性エネルギー線硬化性樹脂組成物の硬化が完結せず、微細凹凸構造を表面に有する物品の機械物性を損なう場合がある。光重合開始剤（Ｄ）の含有量が多すぎると、硬化物内に未反応の光重合開始剤（Ｄ）が残り、可塑剤として働いてしまい、硬化物の弾性率を低下させ、耐擦傷性を損なう場合もある。また、着色の原因となる場合もある。
【０１５５】
（添加剤（Ｅ））
本発明の実施形態による活性エネルギー線硬化性樹脂組成物は、添加剤（Ｅ）をさらに含んでも良い。添加剤（Ｅ）は、重合性官能基を有さず（重合性成分（Ｚ３）に含まれず）、重合性成分（Ｚ３）との共重合性を有さない非重合性化合物であることが好ましく、この非重合性化合物は不揮発性化合物であることが好ましい。また、添加剤（Ｅ）には溶剤などの容易に揮発して消失する揮発性成分は含まないことが好ましい。
【０１５６】
添加剤（Ｅ）としては、重合禁止剤、界面活性剤、離型剤、レベリング剤、滑剤、可塑剤、帯電防止剤、光安定剤、ラジカル補足剤、酸化防止剤、難燃剤、難燃助剤、充填剤、紫外線吸収剤、シランカップリング剤、着色剤、強化剤、無機フィラー、耐衝撃性改質剤の公知の添加剤が挙げられる。
【０１５７】
これらの中でも、重合禁止剤と離型剤は活性エネルギー線硬化性樹脂組成物に添加する必要性が高い成分である。
【０１５８】
重合禁止剤としては、第１の実施形態における重合禁止剤として例示した前述の重合禁止剤が挙げられる。重合禁止剤のうち、ＢＨＴなどのフェノール系重合禁止剤は、酸化防止剤としても使用することができる。
【０１５９】
離型剤としては、第１の実施形態における離型剤として例示した前述の離型剤が挙げられる。これらは、１種を単独で用いてもよく、２種類以上を併用してもよい。これらの中でも、（ポリ）オキシアルキレンアルキルリン酸化合物を主成分とするものが好ましい。
【０１６０】
（ポリ）オキシアルキレンアルキルリン酸化合物としては、離型性の点から、前述の式（１）で表わされる化合物が好ましい。式中、Ｒ１としては、炭素数１〜２０のアルキル基が好ましく、炭素数３〜１８のアルキル基がより好ましい。Ｒ２としては、炭素数１〜４のアルキレン基が好ましく、炭素数２〜３のアルキレン基がより好ましい。ｍは、１〜１０の整数が好ましい。式（１）で示される（ポリ）オキシアルキレンアルキルリン酸化合物は、モノエステル体（ｎ＝１）、ジエステル体（ｎ＝２）、トリエステル体（ｎ＝３）のいずれであってもよい。また、ジエステル体またはトリエステル体の場合、１分子中の複数の（ポリ）オキシアルキレンアルキル基はそれぞれ異なっていてもよい。
【０１６１】
（ポリ）オキシアルキレンアルキルリン酸化合物の市販品としては、第１の実施形態における離型剤として例示した前述の市販品が挙げられる。これらの（ポリ）オキシアルキレンアルキルリン酸化合物は、１種を単独で用いてもよく、２種以上を併用してもよい。ここで挙げた離型剤は、界面活性剤、レベリング剤、滑剤としての機能も発現する場合がある。
【０１６２】
光安定剤としては、例えば、ヒンダードアミン系の酸化防止剤が挙げられる。ヒンダードアミン系のラジカル補足剤である１次酸化防止剤としては、第１の実施形態における光安定剤として例示した前述の光安定剤が挙げられる。
【０１６３】
ここで挙げた添加剤（Ｅ）の中には、酸化防止剤（Ｆ）と同じ効果を有するものが含まれるが、酸化防止剤（Ｆ）の機能を補う目的で添加することができる。
【０１６４】
紫外線吸収剤としては、例えば、ベンゾフェノン系、ベンゾトリアゾール系、ベンゾエート系、トリアジン系などが挙げられる。市販品としては、ＢＡＳＦ社製の商品名：チヌビン４００、チヌビン４７９、共同薬品社製の商品名：Ｖｉｏｓｏｒｂ１１０等が挙げられる。
【０１６５】
酸化防止剤としては、前述のものの他に、例えば、ヒンダードフェノール系、ベンズイミダゾール系、リン系、イオウ系、の酸化防止剤などが挙げられる。市販品としては、ＢＡＳＦ社製の商品名：「ＩＲＧＡＮＯＸ」シリーズなどが挙げられる。ここで挙げた添加剤（Ｅ）の中には、酸化防止剤（Ｆ）と同じ効果を有するものが含まれるが、酸化防止剤（Ｆ）の機能を補う目的で添加することができる。
【０１６６】
添加剤（Ｅ）の添加量は、活性エネルギー線硬化性樹脂組成物の硬化物を含む微細凹凸構造層における単位面積当たりの含有量で規定することができる。この含有量を制御することにより、添加剤（Ｅ）のブリードアウトによる物品の光学性能の変化を抑えることができる。特に微細凹凸構造が隣り合う凸部同士の平均間隔が可視光波長以下であるような場合、特にブリードアウト量を少なくすることが重要になる。添加剤（Ｅ）の含有量は、微細凹凸構造層において、５ｍｇ／ｍ２以下、または５μＬ／ｍ２以下であることが好ましい。この範囲より多くの添加剤（Ｅ）が含まれる場合、添加剤（Ｅ）のブリードアウトによる光学性能の変化を十分に防ぐことが困難になる。添加剤（Ｅ）の添加効果を十分に得る点から、この含有量は０．２ｍｇ／ｍ２以上または０．２μＬ／ｍ２以上が好ましい。
【０１６７】
添加剤（Ｅ）は、重合禁止剤と離型剤の少なくとも一方を含むことが好ましい。この重合禁止剤としては、上記ヒドロキノン系重合禁止剤、上記フェノール系重合禁止剤、上記フェノチアジン系重合禁止剤から選ばれる少なくとも一種を含むことが好ましく、特にヒドロキノン系重合禁止剤を含むことが好ましい。この離型剤としては、上記の離型剤の少なくとも一種を含むことが好ましく、特に（ポリ）オキシアルキレンアルキルリン酸化合物を含むことが好ましい。重合禁止剤と離型剤との合計量が、微細凹凸構造層において５ｍｇ／ｍ２以下または５μＬ／ｍ２以下であることが好ましく、０．２ｍｇ／ｍ２以上または０．２μＬ／ｍ２以上が好ましい。添加剤（Ｅ）の添加効果を十分に得る点から、この合計含有量は０．２ｍｇ／ｍ２以上または０．２μＬ／ｍ２以上が好ましい。
【０１６８】
（他の成分）
本実施形態における活性エネルギー線硬化性樹脂組成物は、必要に応じて、本発明の効果を阻害しない範囲において、ラジカル重合性の官能基を有さないオリゴマーやポリマー、微量の有機溶媒等を含んでいてもよい。
【０１６９】
以上に説明した第３の実施形態における活性エネルギー線硬化性樹脂組成物にあっては、重合性成分（Ｚ３）が特定の酸化防止剤（Ｆ）を含むため、本発明の実施形態による物品は耐久性に優れる。
【０１７０】
以上に説明した第１、第２及び第３の実施形態における活性エネルギー線硬化性樹脂組成物についてさらに説明する。
【０１７１】
（活性エネルギー線硬化性樹脂組成物のアクリル当量）
活性エネルギー線硬化性樹脂組成物は、そのアクリル当量を調整することで硬化物の硬さを適切な範囲に調整できる。
【０１７２】
アクリル当量とは、（メタ）アクリロイル基１個当たりの分子量で表される数値である。アクリル当量が小さいほど（メタ）アクリロイル基の濃度が大きくなり、架橋密度が高い硬化物が得られる。逆に、アクリル当量が大きいほど（メタ）アクリロイル基の濃度は小さくなり、架橋密度の低い硬化物が得られる。
【０１７３】
活性エネルギー線硬化性樹脂組成物のアクリル当量は、各成分の質量比［質量％］Ｗ１，Ｗ２，Ｗ３，・・・と各成分の分子量［ｇ／ｍｏｌ］Ｍ１，Ｍ２，Ｍ３，・・・、各成分の官能基数Ｆ１，Ｆ２，Ｆ３，・・・を用いると次の式（２）で表される。
【０１７４】
アクリル当量［ｇ／ｅｑ］＝１／（Ｆ１×Ｗ１／Ｍ１／１００＋Ｆ２×Ｗ２／Ｍ２／１００＋Ｆ３×Ｗ３／Ｍ３／１００＋・・・）        （式２）
【０１７５】
活性エネルギー線硬化性樹脂組成物のアクリル当量は、１３０［ｇ／ｅｑ］以上６００［ｇ／ｅｑ］以下が好ましく、２００［ｇ／ｅｑ］以上４００［ｇ／ｅｑ］以下がより好ましい。
【０１７６】
微細凹凸構造を形成する活性エネルギー線硬化性樹脂組成物のアクリル当量が小さすぎると、架橋密度が高いため突起が脆くなって折れたり、削れたりしやすくなるため耐擦傷性が低下する。
【０１７７】
一方、アクリル当量が大きすぎると、架橋密度が低いために硬化物自体が軟らかくなりすぎ、微細凹凸構造が無い部分まで硬化物が大きく削れたりえぐれたりして傷付き、耐擦傷性が低下したり、微細凹凸構造によっては突起（凸部）同士が接触して合一しやすくなる。突起同士が合一すると、光を散乱して表面が白く濁って見える場合がある。
【０１７８】
（活性エネルギー線硬化性樹脂組成物の粘度）
活性エネルギー線硬化性樹脂組成物の粘度は、スタンパの表面の微細凹凸構造への流れ込みやすさの点から、高すぎないことが好ましい。よって、活性エネルギー線硬化性樹脂組成物の、２５℃における回転式Ｂ型粘度計での粘度は、１００００ｍＰａ・ｓ以下が好ましく、５０００ｍＰａ・ｓ以下がより好ましく、２０００ｍＰａ・ｓ以下がさらに好ましい。
【０１７９】
ただし、活性エネルギー線硬化性樹脂組成物の粘度が１００００ｍＰａ・ｓを超えても、スタンパとの接触の際にあらかじめ加温して粘度を下げることが可能であるならば特に問題はない。この場合、活性エネルギー線硬化性樹脂組成物の、７０℃における回転式Ｂ型粘度計での粘度は、５０００ｍＰａ・ｓ以下が好ましく、２０００ｍＰａ・ｓ以下がより好ましい。この粘度があまりに低すぎると、濡れ広がってしまい、製造に支障を来たす場合もあるため、１０ｍＰａ・ｓ以上が好ましい。
【０１８０】
（微細凹凸構造を有する物品）
上述の第１、第２及び第３の実施形態における活性エネルギー線硬化性樹脂組成物を用いて、微細凹凸構造を有する物品を形成することができる。
【０１８１】
本発明の実施形態による物品は、前述の活性エネルギー線硬化性樹脂組成物を、微細凹凸構造の反転構造を表面に有するスタンパと接触させ、硬化させることによって形成される微細凹凸構造を、表面に有する。
【０１８２】
図１は、微細凹凸構造層を備える物品の一例を示す断面図である。物品４０は、基材４２と、基材４２の表面に形成された硬化樹脂層４４とを有する。硬化樹脂層４４は、その表面に複数の凸部４６を有する微細凹凸構造層である。
【０１８３】
微細凹凸構造層の厚みは０．５〜１００μｍの範囲に設定できる。表面に所望の微細凹凸構造を形成する点から、この厚みは０．５μｍ以上が好ましく、１μｍ以上がより好ましい。ブリードアウトを抑える点から、この厚みは１００μｍ以下に設定でき、５０μｍ以下が好ましく、２０μｍ以下がより好ましく、１３μｍ以下がさらに好ましく、１０μｍ以下が特に好ましい。
【０１８４】
基材４２としては、光を透過する成形体が好ましい。基材の材料としては、例えば、アクリル系樹脂（ポリメチルメタクリレート等）、ポリカーボネート、スチレン（共）重合体、メチルメタクリレート−スチレン共重合体、セルロースジアセテート、セルローストリアセテート、セルロースアセテートブチレート、ポリエステル（ポリエチレンテレフタレート等）、ポリアミド、ポリイミド、ポリエーテルスルフォン、ポリスルフォン、ポリオレフィン（ポリエチレン、ポリプロピレン等）、ポリメチルペンテン、ポリ塩化ビニル、ポリビニルアセタール、ポリエーテルケトン、ポリウレタン、ガラス等が挙げられる。
【０１８５】
基材４２は、射出成形体でもよく、押出成形体でもよく、キャスト成形体でもよい。基材４２の形状は、シート状でもよく、フィルム状でもよい。基材４２の表面は、密着性、帯電防止性、耐擦傷性、耐候性等の改良のために、コーティング処理、コロナ処理等が施されていてもよい。
【０１８６】
硬化樹脂層４４は、活性エネルギー線硬化性樹脂組成物の硬化物からなる膜であり、表面に微細凹凸構造を有する。
【０１８７】
後述する陽極酸化アルミナのスタンパを用いた場合、物品４０の表面の微細凹凸構造は、陽極酸化アルミナの表面の微細凹凸構造を転写して形成されたものであり、活性エネルギー線硬化性樹脂組成物の硬化物からなる複数の凸部４６を有する。
【０１８８】
微細凹凸構造としては、略円錐形状、角錐形状等の突起（凸部）が複数並んだ、いわゆるモスアイ構造が好ましい。突起間の間隔が可視光の波長以下であるモスアイ構造は、空気の屈折率から材料の屈折率へと連続的に屈折率が増大していくことで有効な反射防止の手段となることが知られている。
【０１８９】
このモスアイ構造と呼ばれる微細凹凸構造において、反射防止性能と耐擦傷性を両立するためには、凸部間の平均間隔と凸部の高さのバランスである凹凸のアスペクト比（凸部の高さ／凸部間の平均間隔）を特定の範囲にすることが重要である。
【０１９０】
隣り合う凸部間の平均間隔は、可視光の波長以下、すなわち４００ｎｍ以下が好ましい。平均間隔が大きすぎると、可視光の散乱が起きやすくなる。可視光の散乱を抑え、反射防止物品等の光学用途に適用する観点から、隣り合う凸部間の平均間隔は４００ｎｍ以下が好ましく、３８０ｎｍ以下がより好ましく、２５０ｎｍ以下がさらに好ましく、２００ｎｍ以下がさらに好ましい。また、所望の微細凹凸構造の効果や成形しやすさの観点から、８０ｎｍ以上が好ましく、１００ｎｍ以上がより好ましく、１６０ｎｍ以上がさらに好ましい。
【０１９１】
隣り合う凸部間の平均間隔は、電子顕微鏡観察によって隣り合う凸部間の間隔（凸部の中心から隣の凸部の中心までの距離）を５０点測定し、これらの値を平均したものである。
【０１９２】
隣り合う凸部間の平均間隔が上記の好ましい範囲にある場合、反射防止性能は概ね突起（凸部）の高さによって決まる。良好な反射防止性能を得るためには、凸部の高さは、１２０〜２５０ｎｍの範囲に設定することができる。凹凸同士が接触して合一する現象を抑える観点から、凸部の高さは２５０ｎｍ以下が好ましく、２２０ｎｍ以下がより好ましく、１９０ｎｍ以下がさらに好ましい。また、反射率を抑え、反射率の波長依存性を抑える点から、凸部の高さは１２０ｎｍ以上が好ましく、１５０ｎｍ以上がより好ましく、１６０ｎｍ以上がさらに好ましい。
【０１９３】
凸部の高さは、電子顕微鏡によって倍率３００００倍で観察したときにおける、凸部の最頂部と、凸部間に存在する凹部の最底部との間の距離を測定した値である。
【０１９４】
凹凸部のアスペクト比（凸部の高さ／凸部間の平均間隔）は、０．５〜３．０の範囲に設定できる。反射率を十分に抑える点から、アスペクト比は０．５以上が好ましく、０．８以上がより好ましい。耐擦傷性を良好にする点から、アスペクト比は３．０以下であることが好ましく、２．５以下がより好ましく、１．２以下がさらに好ましい。
【０１９５】
凸部の形状は、高さ方向と直交する方向（基材平面方向）に沿った断面の凸部断面積が最表面から深さ方向に連続的に増加する形状、すなわち、凸部の高さ方向（基材平面に垂直方向）に沿った断面形状が、三角形、台形、釣鐘型等の形状が好ましい。
【０１９６】
硬化樹脂層４４の屈折率と基材４２の屈折率との差は、０．２以下が好ましく、０．１以下がより好ましく、０．０５以下が特に好ましい。屈折率差が小さいほど、硬化樹脂層４４と基材４２との界面における反射を抑えることができる。
【０１９７】
（スタンパ）
スタンパは、微細凹凸構造の反転構造を表面に有するものである。スタンパの材料としては、金属（表面に酸化皮膜が形成されたものを含む。）、石英、ガラス、樹脂、セラミックス等が挙げられる。スタンパの形状としては、ロール状、円管状、平板状、シート状等が挙げられる。
【０１９８】
スタンパの作製方法としては、例えば、下記の方法（Ｉ−１）、方法（Ｉ−２）が挙げられ、大面積化が可能であり、かつ作製が簡便である点から、方法（Ｉ−１）が特に好ましい。
（Ｉ−１）アルミニウム基材の表面に、複数の細孔（凹部）を有する陽極酸化アルミナを形成する方法。
（Ｉ−２）スタンパ基材の表面に、電子ビームリソグラフィ法、レーザ光干渉法等によって微細凹凸構造の反転構造を形成する方法。
【０１９９】
アルミニウム基材として、電気めっきでアルミニウムを被覆した電解アルミニウムめっき基材を用いてもよい。
【０２００】
方法（Ｉ−１）としては、下記の工程（ａ）〜（ｆ）を有する方法が好ましい。
（ａ）アルミニウム基材を電解液中、定電圧下で陽極酸化してアルミニウム基材の表面に酸化皮膜を形成する工程。
（ｂ）酸化皮膜を除去し、アルミニウム基材の表面に陽極酸化の細孔発生点を形成する工程。
（ｃ）工程（ｂ）の後、アルミニウム基材を電解液中、再度陽極酸化し、細孔発生点に細孔を有する酸化皮膜を形成する工程。
（ｄ）工程（ｃ）の後、細孔の径を拡大させる工程。
（ｅ）工程（ｄ）の後、電解液中、再度陽極酸化する工程。
（ｆ）工程（ｄ）と工程（ｅ）を繰り返し行い、複数の細孔を有する陽極酸化アルミナがアルミニウム基材の表面に形成されたスタンパを得る工程。
【０２０１】
工程（ａ）は次のようにして行うことができる。図２に示すように、アルミニウム基材１０を陽極酸化すると、細孔１２を有する酸化皮膜１４が形成される。アルミニウム基材の形状としては、ロール状、円管状、平板状、シート状等が挙げられる。アルミニウム基材は、所定の形状に加工する際に用いた油が付着していることがあるため、あらかじめ脱脂処理されることが好ましい。また、アルミニウム基材は、表面状態を平滑にするために、電解研磨処理（エッチング処理）されることが好ましい。アルミニウムの純度は、９９％以上が好ましく、９９．５％以上がより好ましく、９９．８％以上が特に好ましい。アルミニウムの純度が低いと、陽極酸化した時に、不純物の偏析により可視光を散乱する大きさの凹凸構造が形成されたり、陽極酸化で得られる細孔の規則性が低下したりすることがある。電解液としては、硫酸、シュウ酸、リン酸等が挙げられる。
【０２０２】
シュウ酸を電解液として用いた陽極酸化は次のようにして行うことができる。シュウ酸の濃度は、０．８Ｍ以下が好ましい。シュウ酸の濃度が０．８Ｍを超えると、電流値が高くなりすぎて酸化皮膜の表面が粗くなることがある。化成電圧は、３０〜１００Ｖの範囲にあることが好ましい。化成電圧がこの範囲にあると、周期が１００ｎｍ〜２００ｎｍの規則性の高い細孔を有する陽極酸化アルミナを得ることができる。化成電圧がこの範囲より高くても低くても規則性が低下する傾向にある。電解液の温度は、６０℃以下が好ましく、４５℃以下がより好ましい。電解液の温度が６０℃を超えると、いわゆる「ヤケ」といわれる現象がおこり、細孔が壊れたり、表面が溶けて細孔の規則性が乱れたりすることがある。
【０２０３】
硫酸を電解液として用いた陽極酸化は次のようにして行うことができる。硫酸の濃度は０．７Ｍ以下が好ましい。硫酸の濃度が０．７Ｍを超えると、電流値が高くなりすぎて定電圧を維持できなくなることがある。化成電圧は、２５〜３０Ｖの範囲にあることが好ましい。化成電圧がこの範囲にあると、周期が６３ｎｍの規則性の高い細孔を有する陽極酸化アルミナを得ることができる。化成電圧がこの範囲より高くても低くても規則性が低下する傾向がある。電解液の温度は、３０℃以下が好ましく、２０℃以下がより好ましい。電解液の温度が３０℃を超えると、いわゆる「ヤケ」といわれる現象がおこり、細孔が壊れたり、表面が溶けて細孔の規則性が乱れたりすることがある。
【０２０４】
工程（ｂ）は次のようにして行うことができる。図２に示すように、酸化皮膜１４を除去し、基材表面に陽極酸化の細孔発生点１６を形成する。これにより、後に形成する酸化皮膜の細孔の規則性を向上することができる。酸化皮膜１４を除去する方法としては、アルミニウムを溶解せず、酸化皮膜を選択的に溶解する溶液に溶解させて除去する方法が挙げられる。このような溶液としては、例えば、クロム酸／リン酸混合液等が挙げられる。
【０２０５】
工程（ｃ）は次のようにして行うことができる。図２に示すように、酸化皮膜を除去したアルミニウム基材１０を再度、陽極酸化すると、円柱状の細孔１２を有する酸化皮膜１４が形成される。陽極酸化は、工程（ａ）と同様な条件で行うことができる。陽極酸化の時間を長くするほど深い細孔を得ることができる。
【０２０６】
工程（ｄ）は次のようにして行うことができる。図２に示すように、細孔１２の径を拡大させる処理（以下、細孔径拡大処理と記す。）を行う。細孔径拡大処理は、酸化皮膜を溶解する溶液に浸漬して陽極酸化で得られた細孔の径を拡大させる処理である。このような溶液としては、例えば、５質量％程度のリン酸水溶液等が挙げられる。細孔径拡大処理の時間を長くするほど、細孔径は大きくなる。
【０２０７】
工程（ｅ）は次のようにして行うことができる。図２に示すように、再度、陽極酸化すると、円柱状の細孔１２の底部から下に延びる直径の小さい円柱状の細孔が形成される。陽極酸化は、工程（ａ）と同様な条件で行うことができる。陽極酸化の時間を長くするほど深い細孔を得ることができる。
【０２０８】
工程（ｆ）は次のようにして行うことができる。図２に示すように、工程（ｄ）の細孔径拡大処理と、工程（ｅ）の陽極酸化を繰り返すと、直径が開口部から深さ方向に連続的に減少する形状の細孔１２を有する酸化皮膜１４が形成され、アルミニウム基材１０の表面に陽極酸化アルミナ（アルミニウムの多孔質の酸化皮膜（アルマイト））を有するスタンパ１８が得られる。最後は工程（ｄ）で終わることが好ましい。
【０２０９】
これらの工程の繰り返し回数は、合計で３回以上が好ましく、５回以上がより好ましい。繰り返し回数が２回以下では、非連続的に細孔の直径が減少するため、このような細孔を有する陽極酸化アルミナを用いて形成されたモスアイ構造の反射率低減効果は不十分である。
【０２１０】
細孔１２の形状としては、略円錐形状、角錐形状、円柱形状等が挙げられ、円錐形状、角錐形状等のように、深さ方向と直交する方向に沿った断面の細孔断面積が最表面から深さ方向に連続的に減少する形状が好ましい。
【０２１１】
細孔１２間の平均間隔は、所定の微細凹凸構造に応じて形成することができる。細孔間の平均間隔は、可視光の波長以下、すなわち４００ｎｍ以下が好ましく、３８０ｎｍ以下がより好ましく、２５０ｎｍ以下がさらに好ましく、２００ｎｍ以下が特に好ましい。また、また、細孔間の平均距離は、８０ｎｍ以上が好ましく、１００ｎｍ以上がより好ましく、１６０ｎｍ以上がさらに好ましい。
【０２１２】
細孔１２間の平均間隔は、電子顕微鏡観察によって隣り合う細孔１２間の間隔（細孔１２の中心から隣接する細孔１２の中心までの距離）を５０点測定し、これらの値を平均したものである。
【０２１３】
細孔１２の深さは、所定の微細凹凸構造に応じて形成することができる。細孔の深さは、２５０ｎｍ以下が好ましく、２２０ｎｍ以下がより好ましく、１９０ｎｍ以下がさらに好ましい。また、細孔の深さは、１２０ｎｍ以上が好ましく、１５０ｎｍ以上がより好ましく、１６０ｎｍ以上がさらに好ましい。
【０２１４】
細孔１２の深さは、電子顕微鏡観察によって倍率３００００倍で観察したときにおける、細孔１２の最底部と、細孔１２間に存在する凸部の最頂部との間の距離を測定した値である。
【０２１５】
細孔１２のアスペクト比（細孔の深さ／細孔間の平均間隔）は、所定の微細凹凸構造に応じて形成することができ、０．５〜３．０の範囲に設定でき、０．８〜１．２の範囲が好ましい。
【０２１６】
スタンパの微細凹凸構造が形成された側の表面を離型剤で処理してもよい。離型剤としては、シリコーン樹脂、フッ素樹脂、フッ素化合物、リン酸エステル等が挙げられ、リン酸エステルが特に好ましい。リン酸エステルとしては、（ポリ）オキシアルキレンアルキルリン酸化合物が好ましく、市販品としては、城北化学社製の商品名：ＪＰ−５０６Ｈ、アクセル社製の商品名：モールドウイズＩＮＴ−１８５６、日光ケミカルズ社製の商品名：ＴＤＰ−１０、ＴＤＰ−８、ＴＤＰ−６、ＴＤＰ−２、ＤＤＰ−１０、ＤＤＰ−８、ＤＤＰ−６、ＤＤＰ−４、ＤＤＰ−２、ＴＬＰ−４、ＴＣＰ−５、ＤＬＰ−１０などが挙げられる。
【０２１７】
（物品の製造方法）
微細凹凸構造を表面に有する物品は、例えば、図３に示す製造装置を用いて、下記のようにして製造することができる。
【０２１８】
表面に微細凹凸構造の反転構造（図示略）を有するロール状スタンパ２０と、ロール状スタンパ２０の表面に沿って移動する帯状フィルムの基材４２との間に、タンク２２から活性エネルギー線硬化性樹脂組成物を供給する。
【０２１９】
ロール状スタンパ２０と、空気圧シリンダ２４によってニップ圧が調整されたニップロール２６との間で、基材４２および活性エネルギー線硬化性樹脂組成物を挟み、活性エネルギー線硬化性樹脂組成物を、基材４２とロール状スタンパ２０との間に均一に行き渡らせると同時に、ロール状スタンパ２０の微細凹凸構造の凹部内に充填する。
【０２２０】
ロール状スタンパ２０の下方に設置された活性エネルギー線照射装置２８から、基材４２を通して活性エネルギー線硬化性樹脂組成物に活性エネルギー線を照射し、活性エネルギー線硬化性樹脂組成物を硬化させることによって、ロール状スタンパ２０の表面の微細凹凸構造が転写された硬化樹脂層４４を形成する。
【０２２１】
剥離ロール３０により、表面に硬化樹脂層４４が形成された基材４２をロール状スタンパ２０から剥離することによって、図１に示すような物品４０を得る。
【０２２２】
活性エネルギー線照射装置２８としては、高圧水銀ランプ、メタルハライドランプ等が好ましく、この場合の光照射エネルギー量は、１００〜１００００ｍＪ／ｃｍ２が好ましい。
【０２２３】
基材４２は、光透過性フィルムを用いることができ、フィルムの材料としては、アクリル系樹脂、ポリカーボネート、スチレン系樹脂、ポリエステル、セルロース系樹脂（トリアセチルセルロース等）、ポリオレフィン、脂環式ポリオレフィン等が挙げられる。
【０２２４】
（物品の用途）
本発明の実施形態による微細凹凸構造を表面に有する物品は、反射防止物品（反射防止フィルム、反射防止膜等）、光導波路、レリーフホログラム、レンズ、偏光分離素子等の光学物品、細胞培養シートとしての用途展開が期待でき、特に反射防止物品としての用途に適している。本発明の実施形態による微細凹凸構造を表面に有する物品は、光透過性物品であってもよい。
【０２２５】
反射防止物品としては、例えば、画像表示装置（液晶表示装置、プラズマディスプレイパネル、エレクトロルミネッセンスディスプレイ、陰極管表示装置等）、レンズ、ショーウィンドウ、眼鏡等の表面に設けられる反射防止膜、反射防止フィルム、反射防止シート等が挙げられる。画像表示装置に用いる場合は、画像表示面に反射防止フィルムを直接貼り付けてもよく、画像表示面を構成する部材の表面に反射防止膜を直接形成してもよく、前面板に反射防止膜を形成してもよい。
【０２２６】
以上説明した通り、本発明の第１の実施形態による物品においては、特定の活性エネルギー線硬化性樹脂組成物を用いているため、ブリードアウトによる物品の光学性能の変化が抑えられ、良好な光学性能を維持できる。
【０２２７】
本発明の第２の実施形態による物品においては、特定の（メタ）アクリレートを含む活性エネルギー線硬化性樹脂組成物を用いて微細凹凸構造を形成しているため、微細凹凸構造の耐擦傷性が高く、指紋等の汚れの拭き取り性が良好である。
【０２２８】
本発明の第３の実施形態による物品においては、特定の活性エネルギー線硬化性樹脂組成物（重合性官能基を有する酸化防止剤を含む）を用いているため、ブリードアウトによる光学性能劣化が抑えられ、且つ高い耐久性、特に耐熱性及び湿熱耐久性を実現できる。
【実施例】
【０２２９】
以下、実施例により本発明をさらに詳細に説明する。【０２３０】
（反射スペクトル変化の評価）
微細凹凸構造を転写したサンプルを黒色アクリル板（三菱レイヨン社製、商品名：アクリライト）に貼り付け後、室温２３℃、湿度５０％の環境下で７日間保管した後に反射スペクトルを測定した。反射スペクトルは分光光度計（島津製作所社製、製品名：ＵＶ−２４５０）を使用して５°正反射率のスペクトルを３８０ｎｍ〜７８０ｎｍの範囲で計測した。反射スペクトルの測定後に微細凹凸表面の一部をエタノールで拭いた後、再度反射スペクトルを測定して反射スペクトルの変化を確認した。反射スペクトルの変化は各３点ずつ測定し、可視光領域（３８０ｎｍ〜７８０ｎｍ）での反射率のボトム（最小値）が前後で平均２０ｎｍ以上変化した場合は、スペクトルの変化があると判断した。エタノールで拭いた部分の反射率のボトムがおよそ２０ｎｍ以上変化すると、拭いた部分と拭いていない部分の境界が目視で確認できる程度となる。評価の指標は以下の通りとした。【０２３１】
○：エタノールで拭く前後で反射スペクトルが変化しない、
×：エタノールで拭く前後で反射スペクトルの変化がある。【０２３２】
（微細凹凸構造層の厚さ）
微細凹凸構造層（硬化樹脂層）の厚さは、微細凹凸構造を転写した後の積層体（物品）の厚さから光透過性基材の厚さを除くことで算出した。積層体及び光透過性基材の厚さは、デジマチック標準外側マイクロメータ（ミツトヨ社製）を使用して測定した。【０２３３】
（添加剤（Ｅ）の含有量）
添加剤（Ｅ）の含有量は、活性エネルギー線樹脂組成物中の添加剤（Ｅ）の含有量と活性エネルギー線硬化性樹脂組成物の硬化物からなる層（硬化樹脂層）の膜厚から算出した。【０２３４】
（耐擦傷性の評価）
磨耗試験機（新東科学社製、製品名：ＨＥiＤＯＮ  ＴＲＩＢＯＧＥＡＲ  ＴＹＰＥ−３０Ｓ）を用い、物品の表面に置かれた２ｃｍ×２ｃｍにカットしたスチールウール（日本スチールウール社製、製品名：ボンスター＃００００）に４００ｇ（１００ｇｆ／ｃｍ２（０．９８Ｎ／ｃｍ２））および１ｋｇ（２５０ｇｆ／ｃｍ２（２．４５Ｎ／ｃｍ２））の荷重をかけ、往復距離：３０ｍｍ、ヘッドスピード：平均１００ｍｍ／秒にて１０回往復させ、物品の表面の外観を評価した。外観評価に際しては、２．０ｍｍ厚の黒色アクリル板（三菱レイヨン社製、製品名：アクリライト）の片面に物品を貼り付け、屋内で蛍光灯にかざして目視で評価した。以下に従って耐擦傷性を判定した。【０２３５】
ＡＡ：傷が確認できない、
Ａ：確認できる傷が１０本未満、
Ｂ：確認できる傷が１０本以上３０本未満、
Ｃ：確認できる傷が３０本以上、
Ｄ：擦傷部分の５０％以上の面積で反射防止性能が失われる。【０２３６】
（指紋拭き取り性の評価）
水道水を１．０ｃｃ（１ｍＬ）染込ませたワイパー（大王製紙社製、製品名：エリエールプロワイプ）を用い、表面に指紋が付着した物品の表面を一方向に拭き取った後、物品の表面の外観を評価した。以下に従って指紋拭き取り性を判定した。【０２３７】
○：２回以下のふき取りで指紋が完全に除去できる、
△：３回以上１０回以下のふき取りで指紋が完全に除去できる、
×：１０回ふき取り後でも、指紋が残る。【０２３８】
（硬化性液の外観の評価）
硬化性液（活性エネルギー線硬化性樹脂組成物）の外観が透明かどうかを目視で判断した。実施例および比較例に関しては、硬化性液が完全に透明な場合は硬化物も透明であった。また、硬化性液に白濁があった場合は、その硬化物にも白濁が確認された。【０２３９】
○：白濁がなく透明、
×：白濁有り。【０２４０】
（耐久試験）
耐久試験は次のようにして行った。微細凹凸構造を転写したサンプルを黒色アクリル板（三菱レイヨン社製、商品名：アクリライト）に貼り付けた後、気温６０℃、湿度９０％の環境下で５００時間保持した。評価の指標は、突起形状維持に関しては電子顕微鏡で微細凹凸表面形状を観察し、突起の合一が無い場合に○、ある場合は×とした。また、ブリードアウトの有無については、エタノール拭き前後での反射スペクトル変化が無い場合に○、ある場合は×とした。反射スペクトルは分光光度計（島津製作所社製、製品名：ＵＶ−２４５０）を使用して５°正反射率のスペクトルを３８０ｎｍ〜７８０ｎｍの範囲で計測した。反射スペクトルの測定後に微細凹凸表面の一部をエタノールで拭いた後、再度反射スペクトルを測定して反射スペクトルの変化を確認した。反射スペクトルの変化は各３点ずつ測定し、可視光領域（３８０ｎｍ〜７８０ｎｍ）での反射率のボトム（最小値）が前後で平均２０ｎｍ以上変化した場合は、スペクトルの変化があると判断した。エタノールで拭いた部分の反射率のボトムがおよそ２０ｎｍ以上変化すると、拭いた部分と拭いていない部分の境界が目視で確認できる程度となる。エタノール拭きは、エタノール約１ｍＬをベンコット（旭化成せんい社製、商品名：Ｍ−３II）に染込ませて５往復させた。【０２４１】
（スタンパの製造）
純度９９．９９質量％、電解研磨した厚さ２ｍｍのφ６５ｍｍアルミニウム円盤をアルミニウム基材として用いた。【０２４２】
０．３Ｍシュウ酸水溶液を１５℃に調整し、アルミニウム基材を浸漬して、直流安定化装置の電源のＯＮ／ＯＦＦを繰り返すことでアルミニウム基材に間欠的に電流を流して陽極酸化した。３０秒おきに８０Ｖの定電圧を５秒間印加する操作を６０回繰り返し、細孔を有する酸化皮膜を形成した。【０２４３】
続いて、酸化皮膜を形成したアルミニウム基材を、６質量％のリン酸と１．８質量％クロム酸を混合した７０℃の水溶液中に６時間浸漬して、酸化皮膜を溶解除去した。【０２４４】
酸化皮膜を溶解除去したアルミニウム基材を、１６℃に調整した０．０５Ｍのシュウ酸水溶液に浸漬して８０Ｖで７秒間陽極酸化を施した。続いて、３２℃に調整した５質量％リン酸水溶液中に２０分間浸漬して酸化皮膜の細孔を拡大する孔径拡大処理を施した。このように陽極酸化と孔径拡大処理を交互に繰り返し、合計５回ずつ施した。【０２４５】
得られたスタンパ（モールド）を、離型剤（日光ケミカルズ社製、商品名：ＴＤＰ−８）の０．１質量％水溶液に１０分間浸漬し、引き上げて一晩風乾することにより離型処理を施した。【０２４６】
（剥離力の測定）
スタンパ（モールド）から硬化後のサンプルを離型する際に、スタンパを被着体、硬化樹脂と基材を粘着テープに見立てて、ＪＩＳＺ０２３７に準拠する９０°剥離試験を行い、スタンパからの離型時の剥離力を測定した。【０２４７】
（転写試験）
スタンパの微細凹凸構造が形成された側に１０μＬの活性エネルギー線硬化性樹脂組成物を滴下し、厚さ８０μｍのトリアセチルセルロースフィルム（富士フイルム社製、製品名：ＴＤ８０ＵＬＭ）で押し広げながら被覆した後、フィルム側から高圧水銀灯を用いて１０００ｍＪ／ｃｍ２のエネルギーで紫外線を照射して硬化させた。フィルムからスタンパを離型して、微細凹凸構造をフィルム表面に有する物品を得た。【０２４８】
連続転写性の評価については、同じスタンパを使用して転写を繰り返して行い、１０００回目の剥離力を測定し、剥離力が３０Ｎ／ｍ以下のものを○とし、３０Ｎ／ｍを超えたものを×とした。【０２４９】
（活性エネルギー線硬化性樹脂組成物の組成）
実施例および比較例で用いた活性エネルギー線硬化性樹脂組成物に含まれる重合成分（Ｚ）、光重合開始剤（Ｄ）、添加剤（Ｅ）は、下記の表１Ａ、表１Ｂ及び表１Ｃの通りである。なお、表中の「ＰＥＧ」はポリエチレングリコールを意味し、「ＥＯ」はエチレンオキサイドを意味する。なお、その他の表（表２Ａ、表２Ｂ〜表４Ｂ、表２Ｃ）中の重合性成分（Ｚ１、Ｚ２又はＺ３）の数値は、重合性成分（Ｚ１、Ｚ２又はＺ３）の全体に占める質量比率（質量％）であり、光重合開始剤（Ｄ）、添加剤（Ｅ）（離型剤、重合禁止剤、酸化防止剤）の数値は、重合性成分（Ｚ１、Ｚ２又はＺ３）に対する質量比率（質量％）である。【０２５０】
【表１Ａ】
2014157718.tif 000003
【０２５１】
【表１Ｂ】
2014157718.tif 000004
【０２５２】
【表１Ｃ】
2014157718.tif 000005
【０２５３】
［実施例Ａ１］
重合成分（Ｚ１）として、ＮＫエステル  Ａ−ＴＭＭ−３ＬＭ−Ｎ（新中村化学工業社製、製品名）を２０質量％、ＮＫエステル  ＡＴＭ−３５Ｅ（新中村化学工業社製、製品名）を８０質量％、重合性成分（Ｚ１）１００質量％に対して、光重合開始剤（Ｄ）として、Ｉｒｇａｃｕｒｅ  １８４（ＢＡＳＦ社製、製品名）を０．１質量％、Ｉｒｇａｃｕｒｅ  ８１９（ＢＡＳＦ社製、製品名）を０．５質量％、離型剤（添加剤（Ｅ））として、ＮＩＫＫＯＬ  ＴＤＰ−２（日光ケミカルズ社製、製品名）を０．１質量％混合して活性エネルギー線硬化性樹脂組成物を調製した。重合禁止剤（添加剤（Ｅ））であるＭＥＨＱは、もとから重合成分（Ｚ）に含まれていたものとしてその含有量は０．０３６質量％であった。【０２５４】
活性エネルギー線硬化性樹脂組成物をスタンパの表面に数滴垂らし、厚さ：８０μｍのトリアセチルセルロースフィルム（富士フイルム社製、製品名：ＴＤ８０ＵＬＭ）で押し広げながら被覆した後、フィルム側から高圧水銀灯を用いて１０００ｍＪ／ｃｍ２のエネルギーで紫外線を照射して硬化させた。フィルムからスタンパを離型して、凸部の平均間隔：１８０ｎｍ、高さ：１８０ｎｍの微細凹凸構造をフィルム表面に有する物品を得た。評価結果を表２に示す。【０２５５】
［実施例Ａ２〜Ａ８、比較例Ａ１］
活性エネルギー線硬化性樹脂組成物の組成種、組成比（質量％）、硬化層（微細凹凸構造層）の厚みを表２Ａに示す通りとした以外は、実施例Ａ１と同様にして微細凹凸構造を表面に有する物品を得た。評価結果を表２Ａに示す。【０２５６】
【表２Ａ】
2014157718.tif 000006
【０２５７】
実施例Ａ１からＡ８について、添加剤（Ｅ）の含有量が５ｍｇ／ｍ２以下または５μＬ／ｍ２以下であるため、反射スペクトルの変化が抑えられ、良好な評価結果となった。一方、比較例Ａ１では添加剤（Ｅ）の添加量が多すぎて、エタノール拭き前後で反射スペクトルが変化する結果となった。【０２５８】
[実施例Ｂ１]
重合性成分（Ｚ２）として、ブレンマーＡＬＥ−２００（日油製、製品名）を０．３質量％、ＮＫエステル  Ａ−ＧＬＹ−２０Ｅ（新中村化学工業社製、製品名）を８４．７質量％、ニューフロンティア  ＰＥＴ−３（第一工業製薬社製、製品名）を１５質量％、光重合開始剤（Ｄ）として、ＩＲＧＡＣＵＲＥ１８４（ＢＡＳＦ社製、製品名）を１．０質量％、ＩＲＧＡＣＵＲＥ８１９（ＢＡＳＦ社製、製品名）を０．５質量％、離型剤として、ＮＩＫＫＯＬ  ＴＤＰ−２（日光ケミカルズ社製、製品名）を０．０１質量％混合して活性エネルギー線硬化性樹脂組成物を調製した。【０２５９】
活性エネルギー線硬化性樹脂組成物をスタンパの表面に数滴垂らし、厚さ：８０μｍのトリアセチルセルロースフィルム（富士フィルム社製、製品名：ＴＤ８０ＵＬＭ）で押し広げながら被覆した後、フィルム側から高圧水銀灯を用いて１０００ｍＪ／ｃｍ２のエネルギーで紫外線を照射して硬化させた。フィルムからスタンパを離型して、凸部の平均間隔：１８０ｎｍ、凸部の高さ：１８０ｎｍの微細凹凸構造を表面に有する物品を得た。評価結果を表２Ｂに示す。【０２６０】
［実施例Ｂ２〜Ｂ１１、比較例Ｂ１〜Ｂ７、参考例Ｂ１〜Ｂ３］
活性エネルギー線硬化性樹脂組成物の重合性成分（Ｚ）を表２Ｂ、表３Ｂ及び表４Ｂに示すものに変更した以外は、実施例１と同様にして微細凹凸構造を表面に有する物品を得た。評価結果を表２Ｂ、表３Ｂ及び表４Ｂに示す。表２Ｂ、表３Ｂ及び表４Ｂ中の重合性成分（Ａ）、（Ｂ）、（Ｃ）に係る数値は、重合性成分（Ｚ２）における各成分の含有量（質量％）を示す。【０２６１】
【表２Ｂ】
2014157718.tif 000007
【０２６２】
【表３Ｂ】
2014157718.tif 000008
【０２６３】
【表４Ｂ】
2014157718.tif 000009
【０２６４】
実施例Ｂ１からＢ１０について、（メタ）アクリレート（Ａ）を含む活性エネルギー線硬化性樹脂組成物を用いたため、その硬化物は良好な耐スチールウール擦傷性が得られた。特に、実施例Ｂ３、Ｂ４、Ｂ６、Ｂ９、Ｂ１０では耐スチールウール擦傷性の試験結果が１００ｇｆ／ｃｍ２（０．９８Ｎ／ｃｍ２）でＡＡ（傷無し）であり、且つ指紋拭取り性も良好であった。【０２６５】
比較例Ｂ１については、活性エネルギー線硬化性樹脂組成物が（メタ）アクリレート（Ａ）を含まないため、その硬化物の耐スチールウール擦傷性が劣る結果となった。【０２６６】
比較例Ｂ２、Ｂ３では、ＥＯ変性していないラウリルアクリレートを含む重合性成分を使用した。その結果、硬化物の指紋拭取り性が損なわれる結果となった。【０２６７】
比較例Ｂ４、Ｂ５では、メトキシポリエチレングリコールアクリレートを含む重合性成分を使用した。その結果、アルキル基がメチル基であるために滑り性が付与できず、硬化物の耐擦傷性が劣る結果となった。【０２６８】
比較例Ｂ６、Ｂ７では、シリコーン骨格を有するアクリレートを含む重合性成分を使用した。その結果、硬化物は耐擦傷性を有するものの、硬化性液が白濁し、硬化物も白濁してしまった。また、指紋拭取り性も大幅に低下した。【０２６９】
表４Ｂに示される通り、参考例Ｂ１及び参考例Ｂ２では、離型剤を含有するため連続転写性に優れるが、参考例Ｂ３は離型剤を含まないため連続転写性に劣る。一方、実施例Ｂ１１の組成物は離型剤を含まないにも関わらず、（メタ）アクリロイル基を有する（メタ）アクリレート（Ａ）であるＡＬＥ−２００の効果で優れた離型性を発揮できることが確かめられた。【０２７０】
［実施例Ｃ１］
重合性成分（Ｚ３）中、重合性成分（Ａ）として、ＮＫエステル  Ａ−ＴＭＭ−３ＬＭ−Ｎ（新中村化学工業社製、製品名）を２０質量％、ＮＫエステル  ＡＴＭ−３５Ｅ（新中村化学工業社製、製品名）を７９質量％、酸化防止剤（Ｆ）としてＡＤＥＫＡ  ＳＴＡＢ  ＬＡ−８２（ＡＤＥＫＡ社製、製品名）を１質量％、光重合開始剤（Ｄ）として、Ｉｒｇａｃｕｒｅ  １８４（ＢＡＳＦ社製、製品名）を０．１質量％、Ｉｒｇａｃｕｒｅ  ８１９（ＢＡＳＦ社製、製品名）を０．５質量％、離型剤（添加剤（Ｅ））として、ＮＩＫＫＯＬ  ＴＤＰ−２（日光ケミカルズ社製、製品名）を０．１質量％混合して活性エネルギー線硬化性樹脂組成物を調製した。重合禁止剤（添加剤（Ｅ））であるＭＥＨＱは、もとから重合性成分（Ｚ）に含まれていたものとしてその含有量は０．０３６質量％であった。【０２７１】
活性エネルギー線硬化性樹脂組成物をスタンパの表面に数滴垂らし、厚さ：８０μｍのトリアセチルセルロースフィルム（富士フィルム社製、製品名：ＴＤ８０ＵＬＭ）で押し広げながら被覆した後、フィルム側から高圧水銀灯を用いて１０００ｍＪ／ｃｍ２のエネルギーで紫外線を照射して硬化させた。フィルムからスタンパを離型して、凸部の平均間隔：１８０ｎｍ、高さ：１８０ｎｍの微細凹凸構造を表面に有する物品を得た。評価結果を表２Ｃに示す。【０２７２】
［実施例Ｃ２〜Ｃ４、比較例Ｃ１〜Ｃ４］
活性エネルギー線硬化性樹脂組成物の組成比（質量％）、組成種を表２Ｃに示す通りとした以外は、実施例Ｃ１と同様にして微細凹凸構造を表面に有する物品を得た。評価結果を表２Ｃに示す。【０２７３】
【表２Ｃ】
2014157718.tif 000010
【０２７４】
実施例Ｃ１からＣ４については、酸化防止剤（Ｆ）を含むため、湿熱耐久試験後の突起形状を維持でき、また、添加剤（Ｅ）の添加量が５［ｍｇ／ｍ２］以下であるため、湿熱耐久試験後のブリードアウトによる光学性能変化を抑制できた。一方、比較例Ｃ１及びＣ２では酸化防止剤（Ｆ）を含まないため、突起形状を維持できなかった。比較例Ｃ３及びＣ４では、突起形状は維持できたものの、ブリードアウトによる光学性能変化を抑制できなった。
【産業上の利用可能性】
【０２７５】
本発明の実施形態による物品は、優れた光学性能を維持できるため、テレビ、携帯電話、携帯ゲ−ム機等の各種ディスプレイに利用可能であり、工業的に極めて有用である。
【符号の説明】
【０２７６】
１０  アルミニウム基材
１２  細孔（微細凹凸構造の反転構造）
１４  酸化被膜
１６  細孔発生点
１８  スタンパ
２０  ロール状スタンパ
２２  タンク
２４  空気圧シリンダ
２６  ニップロール
２８  活性エネルギー線照射装置
３０  剥離ロール
４０  物品
４２  基材
４４  硬化樹脂層
４６  凸部
【図１】
2014157718.tif 000011
【図２】
2014157718.tif 000012
【図３】
2014157718.tif 000013
【国際調査報告】
2014157718.tif 000014
2014157718.tif 000015
2014157718.tif 000016
2014157718.tif 000017